(57)【特許請求の範囲】
【請求項１】
水および水蒸気を放散しウールおよび少なくとも再生セルロース繊維を含む、経糸群（Ｋ）および横糸群（Ｓ）からなる織物基材（１）であって、
前記経糸群（Ｋ）は複数の経糸（Ｋ１０〜Ｋ３９）を含み、前記横糸群（Ｓ）は複数の横糸（Ｓ１０〜Ｓ３５）を含み、
各経糸は複数の横糸それぞれと少なくとも１つの交差点で交差し、各横糸（Ｓ３０）は複数の経糸（Ｋ３０、Ｋ３１）それぞれと少なくとも１つの交差点（Ｃ（Ｓ３０，Ｋ３０）、Ｃ（Ｓ３０，Ｋ３１））で交差して、前記経糸群および前記横糸群が共に、１つの面にある第１の面（２−１）と、別の面にある前記第１の面とは反対側の第２の面（２−２）とを有する１つの層を形成するようになっており、
前記横糸の少なくとも１本（Ｓ２９）は第１の糸（１５）からなり、前記横糸の少なくとも１本（Ｓ３０）は第２の糸（１６）からなり、
特徴として、
前記第１の糸（１５）は、ウール製の複数の第１の繊維と、再生セルロース製の複数の第２の繊維と、合成材料製の連続的繊維の形態の複数の第３の繊維とを含む三成分糸であり、
前記第２の糸（１６）は所定の量の再生セルロース繊維を含み、
前記第２の糸のそれぞれの合計質量に対する前記第２の糸にそれぞれ含まれる前記再生セルロース繊維の質量の百分率割合は、前記第１の糸のそれぞれの合計質量に対する前記第１の糸に含まれるそれぞれの再生セルロース製の前記第２の繊維の質量の百分率割合より大きく、
前記層は少なくとも１つの領域（１−１）を含み、前記領域において、前記第１の糸（１５）からなる前記少なくとも１本の横糸（Ｓ２９）と、前記第２の糸（１６）からなる前記少なくとも１本の横糸（Ｓ３０）とが、
（ｉ）前記第１の糸（１５）からなる前記少なくとも１本の横糸（Ｓ２９）は、各部分が２つの隣接の交差点（Ｃ（Ｓ２９，Ｋ２７），Ｃ（Ｓ２９，Ｋ２８），Ｃ（Ｓ２９，Ｋ２９），Ｃ（Ｓ２９，Ｋ３０），Ｃ（Ｓ２９，Ｋ３１），Ｃ（Ｓ２９，Ｋ３２））の間で伸びかつ前記層の前記第１の面（２−１）上で伸びる１つ以上の長手方向の部分と、各部分が２つの隣接の交差点（Ｃ（Ｓ２９，Ｋ２６），Ｃ（Ｓ２９，Ｋ２７），Ｃ（Ｓ２９，Ｋ３２），Ｃ（Ｓ２９，Ｋ３３），Ｃ（Ｓ２９，Ｋ３４））の間で伸び、前記層の前記第２の面（２−２）上でその長さの少なくとも一部にわたって伸びる１つ以上の長手方向の部分と、を含み、
（ii）前記第２の糸（１６）からなる前記少なくとも１本の横糸（Ｓ３０）は、各部分が２つの隣接の交差点（Ｃ（Ｓ３０，Ｋ２６），Ｃ（Ｓ３０，Ｋ２７），Ｃ（Ｓ３０，Ｋ２８），Ｃ（Ｓ３０，Ｋ３２），Ｃ（Ｓ３０，Ｋ３３），Ｃ（Ｓ３０，Ｋ３４））の間で伸びかつ前記層の前記第１の面（２−１）上でその長さの少なくとも一部にわたって伸びる１つ以上の長手方向の部分と、各部分が２つの隣接の交差点（Ｃ（Ｓ３０，Ｋ２８），Ｃ（Ｓ３０，Ｋ２９），Ｃ（Ｓ３０，Ｋ３０），Ｃ（Ｓ３０，Ｋ３１），Ｃ（Ｓ３０，Ｋ３２））の間で伸びかつ前記層の前記第２の面（２−２）上で伸びる１つ以上の長手方向の部分と、を含み、
（iii）前記第１の糸（１５）からなる前記少なくとも１本の横糸（Ｓ２９）の場合に、前記層の前記第１の面（２−１）上の前記層の前記少なくとも１つの領域（１−１）において伸びる全ての長手方向の部分の全長が、前記層の前記第２の面（２−２）上の前記層の前記少なくとも１つの領域（１−１）において伸びる全ての長手方向の部分の全長より長く、
（iv）前記第２の糸（１６）からなる前記少なくとも１本の横糸（Ｓ３０）の場合に、前記層の前記第１の面（２−１）上の前記層の前記少なくとも１つの領域（１−１）において伸びる全ての長手方向の部分の全長が、前記層の前記第２の面（２−２）上の前記層の前記少なくとも１つの領域（１−１）において伸びる全ての長手方向の部分の全長より短い
形態で伸びるものである、織物基材。
【請求項２】
水および水蒸気を放散しウールおよび少なくとも再生セルロース繊維を含む、経糸群（Ｋ）および横糸群（Ｓ）からなる織物基材（１Ａ）であって、
前記経糸群（Ｋ）は複数の経糸（Ｋ１０〜Ｋ３５）を含み、前記横糸群（Ｓ）は複数の横糸（Ｓ１０〜Ｓ３９）を含み、
各経糸（Ｋ３０）は複数の横糸（Ｓ３０、Ｓ３１）それぞれと少なくとも１つの交差点（Ｃ（Ｓ３０，Ｓ３１）、Ｃ（Ｓ３０，Ｋ３１））で交差し、各横糸は複数の経糸それぞれと少なくとも１つの交差点で交差して、前記経糸群および前記横糸群が共に、１つの面にある第１の面（２−１）と、別の面にある前記第１の面とは反対側の第２の面（２−２）とを有する１つの層を形成するようになっており、
前記経糸の少なくとも１本（Ｋ２９）は第１の糸（１５）からなり、前記経糸の少なくとも１本（Ｋ３０）は第２の糸（１６）からなり、
特徴として、
前記第１の糸（１５）は、ウール製の複数の第１の繊維と、再生セルロース製の複数の第２の繊維と、合成繊維製の連続的繊維の形態の複数の第３の繊維とを含む三成分糸であり、
前記第２の糸（１６）は所定の量の再生セルロース繊維を含み、
前記第２の糸のそれぞれの合計質量に対する前記第２の糸にそれぞれ含まれる前記再生セルロース繊維の質量の百分率割合は、前記第１の糸のそれぞれの合計質量に対する前記第１の糸に含まれるそれぞれの再生セルロース製の前記第２の繊維の質量の百分率割合より大きく、
前記層は少なくとも１つの領域（１−１）を含み、前記領域において、前記第１の糸（１５）からなる前記少なくとも１本の経糸（Ｋ２９）と、前記第２の糸（１６）からなる前記少なくとも１本の経糸（Ｋ３０）とが、
（ａ）前記第１の糸（１５）からなる前記少なくとも１本の経糸（Ｋ２９）は、各部分が２つの隣接の交差点（Ｃ（Ｋ２９，Ｓ２７），Ｃ（Ｋ２９，Ｓ２８），Ｃ（Ｋ２９，Ｓ２９），Ｃ（Ｋ２９，Ｓ３０），Ｃ（Ｋ２９，Ｓ３１），Ｃ（Ｋ２９，Ｓ３２））の間で伸びかつ前記層の前記第１の面（２−１）上で伸びる１つ以上の長手方向の部分と、各部分が２つの隣接の交差点（Ｃ（Ｋ２９，Ｓ２６），Ｃ（Ｋ２９，Ｓ２７），Ｃ（Ｋ２９，Ｓ３２），Ｃ（Ｋ２９，Ｓ３３），Ｃ（Ｋ２９，Ｓ３４））の間で伸びかつ前記層の前記第２の面（２−２）上でその長さの少なくとも一部にわたって伸びる１つ以上の長手方向の部分と、を含み、
（ｂ）前記第２の糸（１６）からなる前記少なくとも１本の経糸（Ｋ３０）は、各部分が２つの隣接の交差点（Ｃ（Ｋ３０，Ｓ２６），Ｃ（Ｋ３０，Ｓ２７），Ｃ（Ｋ３０，Ｓ２８），Ｃ（Ｋ３０，Ｓ３２），Ｃ（Ｋ３０，Ｓ３３），Ｃ（Ｋ３０，Ｓ３４））の間で伸びかつ前記層の前記第１の面（２−１）上でその長さの少なくとも一部にわたって伸びる１つ以上の長手方向の部分と、各部分が２つの隣接の交差点（Ｃ（Ｋ３０，Ｓ２８），Ｃ（Ｋ３０，Ｓ２９），Ｃ（Ｋ３０，Ｓ３０），Ｃ（Ｋ３０，Ｓ３１），Ｃ（Ｋ３０，Ｓ３２））の間で伸びかつ前記層の前記第２の面（２−２）上で伸びる１つ以上の長手方向の部分と、を含み、
（ｃ）前記第１の糸（１５）からなる前記少なくとも１本の経糸（Ｋ２９）の場合に、前記層の前記第１の面（２−１）上の前記層の前記少なくとも１つの領域（１−１）において伸びる全ての長手方向の部分の全長が、前記層の前記第２の面（２−２）上の前記層の前記少なくとも１つの領域（１−１）において伸びる全ての長手方向の部分の全長より長く、
（ｄ）前記第２の糸（１６）からなる前記少なくとも１つの経糸（Ｋ３０）の場合に、前記層の前記第１の面（２−１）上の前記層の前記少なくとも１つの領域（１−１）において伸びる全ての長手方向の部分の全長が、前記層の前記第２の面（２−１）上の前記層の前記少なくとも１つの領域（１−１）において伸びる全ての長手方向の部分の全長より短い
形態で伸びるものである、織物基材。
【請求項３】
前記第１の糸（１５）からなる前記横糸は、単一糸であるか、または１本以上の単一糸で形成される撚糸であり、および／または
前記第２の糸（１６）からなる前記横糸は、単一糸であるか、または１本以上の単一糸で形成された撚糸である、請求項１に記載の織物基材（１）。
【請求項４】
１本以上の経糸（Ｋ１０〜Ｋ３９）が前記第１の糸からなる、請求項１または３に記載の織物基材（１）。
【請求項５】
１本以上の横糸（Ｓ３０，Ｓ３２）が前記第２の糸（１６）からなり、それぞれの前記経糸とそれぞれの前記横糸とが、
（ｉ）前記第１の糸からなる経糸が、それぞれ前記第２の糸からなる横糸と、１つ以上の織り点を形成し、または
（ii）前記第２の糸（１６）からなる横糸（Ｓ３０）が、それぞれ前記第１の糸（１５）からなる経糸（Ｋ２６，Ｋ２７，Ｋ２８，Ｋ３２，Ｋ３３，Ｋ３４）と、１つ以上の織り点（Ｂ（Ｓ３０，Ｋ２７），Ｂ（Ｓ３０，Ｋ３３））を形成する
の形態で交差する、請求項４に記載の織物基材（１）。
【請求項６】
前記第１の糸（１５）からなる前記経糸（Ｋ１０）は、単一糸であるか、または１本以上の単一糸で形成された撚糸であり、および／または
前記第２の糸（１６）からなる前記経糸は、単一糸であるか、または１本以上の単一糸で形成された撚糸である、請求項２に記載の織物基材（１Ａ）。
【請求項７】
１本以上の横糸（Ｓ１０〜Ｓ３９）が前記第１の糸からなる、請求項２または６に記載の織物基材（１Ａ）。
【請求項８】
１本以上の経糸が前記第２の糸（１６）からなり、それぞれの前記経糸とそれぞれの前記横糸とが、
（ｉ）前記第１の糸からなる横糸が、それぞれ前記第２の糸からなる経糸と、１つ以上の織り点を形成し、
（ii）前記第２の糸（１６）からなる経糸（Ｋ３０）が、それぞれ前記第１の糸（１５）からなる横糸（Ｓ２６，Ｓ２７，Ｓ２８，Ｓ３２，Ｓ３３，Ｓ３４）と、１つ以上の織り点（Ｂ（Ｋ３０，Ｓ２７），Ｂ（Ｋ３０，Ｓ３３））を形成する
形態で交差する、
請求項７に記載の織物基材（１Ａ）。
【請求項９】
前記第１の糸（１５）は、中心の長手方向の軸（１５’）と、前記中心の長手方向の軸（１５’）を包囲し前記中心の長手方向の軸に沿って伸びる中心区域（１５−１）と、前記中心区域（１５−１）を包囲し前記中心の長手方向の軸（１５’）に沿って伸びる外側区域（１５−２）とを有し、
前記第１の繊維、前記第２の繊維および前記第３の繊維は、
前記中心区域（１５−１）における前記第２の繊維の濃度（Ｖ１（ｒ））が前記外側区域（１５−２）におけるよりも大きく、
前記外側区域（１５−２）における前記第１の繊維の濃度（Ｖ２（ｒ））が前記中心区域（１５−１）におけるよりも大きく、
前記外側区域（１５−２）における前記第３の繊維の濃度（Ｖ３（ｒ））が前記中心区域（１５−１）におけるよりも大きい
形態で、前記第１の糸において空間的に分布するものである（Ｖ１（ｒ），Ｖ２（ｒ），Ｖ３（ｒ））、
請求項１乃至８のいずれかに記載の織物基材（１、１Ａ）。
【請求項１０】
前記第１の糸（１５）における前記第２の繊維は、ステープル・ファイバとして形成されるものである、請求項１乃至９のいずれかに記載の織物基材（１、１Ａ）。
【請求項１１】
前記第１の糸（１５）の前記第３の繊維は、ポリマー、または相異なるポリマーの混合物を含むものである、請求項１乃至１０のいずれかに記載の織物基材（１、１Ａ）。
【請求項１２】
前記第３の繊維は、ポリマーである、ポリアミド、ポリエステルまたはポリオレフィンの中の１種以上を含むものである、請求項１乃至１１のいずれかに記載の織物基材（１、１Ａ）。
【請求項１３】
前記第１の糸（１５）の合計重量に対する前記第１の繊維および前記第２の繊維の重量比は、前記第１の糸（１５）の合計重量に対する前記第３の繊維の重量比より大きいものである、請求項１乃至１２のいずれかに記載の織物基材（１、１Ａ）。
【請求項１４】
前記第１の糸（１５）は、
２５乃至５５重量％の比で前記第１の繊維、
２５乃至５５重量％の比で前記第２の繊維、および
５乃至４０重量％の比で前記第３の繊維
を含むものである、請求項１乃至１３のいずれかに記載の織物基材（１、１Ａ）。
【請求項１５】
前記第２の糸（１６）は、５０乃至１００重量％の再生セルロース繊維を含むものである、請求項１乃至１４のいずれかに記載の織物基材（１、１Ａ）。
【請求項１６】
前記第１の糸（１５）の前記第２の繊維の各々、および／または、前記第２の糸（１６）の前記再生セルロース繊維の各々は、材料である、ビスコース（ＣＶ）、モーダル（ＣＭＤ）またはリヨセル（ＣＬＹ）の中の１種からなるものである、請求項１乃至１５のいずれかに記載の織物基材（１、１Ａ）。
【請求項１７】
前記第１の繊維、および／または前記第２の繊維、および／または前記第３の繊維、および／または前記第２の糸の前記再生セルロース繊維、および／または前記第１の糸全体、および／または前記第２の糸全体、および／または前記織物基材全体が、難燃剤に含浸されたものである、請求項１乃至１６のいずれかに記載の織物基材（１、１Ａ）。
【請求項１８】
前記織物基材を通した水蒸気の侵入に関して、９ｍ２Ｐａ／Ｗ未満のＲｅｔ値を有する水蒸気透過に対する抵抗を有する、請求項１乃至１７のいずれかに記載の織物基材（１、１Ａ）。
【請求項１９】
２４×１０−３ｍ２Ｋ／Ｗ未満の熱抵抗を有する、請求項１乃至１８のいずれかに記載の織物基材（１、１Ａ）。
【請求項２０】
染色されていて、８００ｎｍ乃至２０００ｎｍの波長範囲の赤外線に対して、平均で少なくとも５０％の反射率を有する、請求項１乃至１９のいずれかに記載の織物基材（１、１Ａ）。
【請求項２１】
請求項１乃至２０のいずれかに記載の織物基材（１、１Ａ）で構成される、座席装置（５０）の座席（５１）および／またはシートバック（５２）および／または側部部品（５３）および／またはアームレスト部（５４）を被覆する被覆材料であって、
前記第１の面（２−１）は製品の表側を形成するものである、被覆材料。
【請求項２２】
座席（５１）、および／またはシートバック（５２）、および／または側部部品（５３）、および／またはアームレスト部（５４）を含む座席装置（５０）であって、
前記座席（５１）は、請求項１乃至２０のいずれかに記載の織物基材（１、１Ａ）を含み、前記織物基材（１）の前記第１の面（２−１）は前記座席（５１）の外面を形成し、および／または
前記シートバック（５２）は、請求項１乃至２０のいずれかに記載の織物基材（１、１Ａ）を含み、前記織物基材（１）の前記第１の面（２−１）は前記シートバック（５２）の外面を形成し、および／または
前記側部部品（５３）は、請求項１乃至２０のいずれかに記載の織物基材（１、１Ａ）を含み、前記織物基材（１）の前記第１の面（２−１）は前記側部部品（５３）の外面を形成し、および／または
前記アームレスト部（５４）は、請求項１乃至２０のいずれかに記載の織物基材（１、１Ａ）を含み、前記織物基材（１）の前記第１の面（２−１）は前記アームレスト部（５４）の外面を形成するものである、座席装置（５０）。
【発明の詳細な説明】
【技術分野】
【０００１】
本発明は、縦糸群（ワープ）および横糸群（ウェフト）からなる織物基材であって、水および蒸気を放散しウールおよび少なくとも再生セルロース繊維を含む織物基材に関する。
【背景技術】
【０００２】
そのような織物基材（Textilsubstrate）は、水および水蒸気を吸収し放散（Ableitung：排出）する優れた能力によって特徴付けられる。それらの織物基材は、例えば、それぞれの織物基材の外表面に到達した水分（例えば、水、水蒸気）が、その表面から離れて放散されて織物基材内に移送または輸送される特性を有する。この特性によって、そのような織物基材は、例えば、座席（シート）装置のシート（座席）カバーとして適しており、特に、そのような織物基材で形成されたシート・カバーは、シート・カバーに座っているときに人によって発生されて放出される水分を吸収して移送することができ、その結果、比較的長い時間座った後でも、人はシート・カバーが湿っていると知覚することがなく、一般的に、乾燥していると知覚する。従って、そのようなシート・カバーによって、非常に快適な座席と関連づけられた“空気調整された”座席が提供される。
【０００３】
これらの織物基材は、一般的に、高い通気性、比較的低い熱抵抗、および水分を輸送し吸収する良好な能力を有し、従って、（制御工学手段によって水分に影響を与えずに）概して“受動的に”空気調整された座席を確保することができる。即ち、相互の組合せによって、これら織物基材の前述の特性によって、結果的に、そのような織物基材で形成された座席面は、比較的乾燥した心地良い涼しさを維持する。従って、そのような織物基材は、中断することなく長期間座るのに一般的に使用される座席装置用のシート・カバーとして特に適しており、例えば、自動車およびバス、鉄道車両並びに航空機における座席装置用の、およびオフィスの椅子および車椅子、等用のシート・カバーとして適している。
【０００４】
欧州特許公報第１１２７９６９号（Ｂ１）で公知の、水を吸収し放散する織物基材は、経糸の形態の第１の糸系（以下、“経糸群”（Kette、warp）という）と、横糸の形態の第２の糸系（以下、“横糸群”（Schuss、weft）という）とで形成されており、ウール繊維と、ビスコース（ＣＶ）の形態の再生セルロース繊維とを含有する。それらの糸系の一方（即ち、経糸群または横糸群）は、３０〜７０重量％のウールおよび３０〜７０重量％のビスコースで構成された混合糸を含み、それらの糸系の他方（即ち、横糸群または経糸群）は、交互に、３０〜７０重量％のウールおよび３０〜７０重量％のビスコースで構成された混合糸と、１００重量％のビスコースで構成された糸とを含んでいる。この織物基材において、ビスコース繊維は、特に、比較的に多量の水を吸収して比較的長い距離にわたってそれぞれの繊維中に水を放散して、その織物基材が、シート・カバーに該基材を使用するのに適した水に関する吸収能力を有するようになっている。
【０００５】
さらに、毛細管現象システムによって水分を輸送する織物基材が知られている。それらの織物基材は、高分子材料またはポリマー材料の繊維で構成されることが好ましい。一般的に、そのような繊維は水分を殆どまたは全く吸収せず、そのような繊維で形成された織物基材は、水分を吸収してそれぞれの繊維の間の中間空間中に輸送し、そこで水分は個々の繊維の各表面に隣接する境界層を形成し、繊維のそれぞれの表面に沿ってこれらの境界層において輸送することができるようになる。そのような織物基材は、一般的に、その構造によって水分の吸着剤となり、即ち、個々の繊維の各表面のそれぞれの幾何学的な配置によって、水分を吸収し輸送するそれぞれの織物基材の能力が決まる。繊維が比較的細く、束状態で比較的高い密度で配置されて毛細管効果が有効であり得る場合には、一般的に、水分は相異なる繊維の間を比較的効率的に輸送され得るに過ぎない。その結果、それぞれの織物基材における各繊維の幾何学的配置に関して、繊維の配置を変化させる余地範囲はほんの少ししかない、という欠点がある。その理由は、特に、そうでなければ、空気調整された座席の要件を満たすことができないからである。さらに、また、水分の輸送は制限される。即ち、毛細管効果の結果として、水分は、好ましくは、それぞれの繊維束に沿って分布して、それぞれの繊維の配置によって決まる表面に実質的に沿って分布する。特定の要件について、例えばスポーツ・ウェアの場合、これは望ましい。その理由は、特に、境界表面上での水の蒸発と、織物基材からのこのプロセスに必要な熱量の取出しとによって、境界表面上で、高い冷却性能と、同時に速い乾燥とが達成できるからである。しかし、前述の効果は、受動的に空気調整される座席に対して満たされるべき基本的な必要条件であって、“空気調整された”座席に適合しない状態でのみ一般的に達成できる必要条件と、対立または競合する。一方、前述のタイプの織物基材は、その上に座っている人が既に激しく汗をかいているときだけ、前述の冷却効果を実際に達成する。汗をかいている人が、そのような織物基材の表面に比較的長時間接触して、その後でこの表面から離れて移動したときには、この表面上に集められた水分は、比較的短い時間で蒸発してこの表面を比較的強く冷却する。織物基材の表面と新たに接触すると、前述の状態で“寒くて湿っている”として人に知覚されるであろう。これ（後者）は、特に、長い期間座るための座席装置用のシート・カバーとしてのそのような織物基材の使用に対して反対する根拠となり、それは、特に、人々がそのような座席装置上で短い中断で比較的長い時間座って、人が、そのような中断後のそれぞれのシート・カバーとの新たな接触を、“寒くて湿っている”と知覚し、従って不快と知覚するからである。
【０００６】
さらに、ウールと５％〜１５％のポリマー繊維との均質なまたは密な混合物を含有する織物基材が知られている。この欠点は、製品の表側（rechte：外側）の比較的ゆっくりした乾燥と、低い熱伝達性とであり、その利点は良好な耐摩耗性である。さらに、ウールおよびポリマー製の繊維を含有する織物基材が知られており、水分に関するその性質または振舞いは、ポリマー製の繊維の前述の毛細管効果と、水蒸気を吸収するウールの特性とによって決まる。この場合、ポリマー製のステープル・ファイバの高い割合は、織物基材の乾燥能力が改善されるという効果を有するが、水分の限定された吸収および保存と、織物基材の低い熱伝導度とが欠点である。
【０００７】
また、任意選択的に相異なる材料で形成され互いに接続または結合された、互いに上下に配置された複数の層で形成された多層構造として、形成された織物基材が知られている。そのような織物基材は、その複雑な構造のために、一般的に比較的高価である。さらに、その多層構造のために、そのような織物基材は、一般的に、シート・カバーとして使用するには不充分な表面安定性を有する。
【０００８】
座席装置に関して、座席装置の重量をできるだけ多く減少させる要求、さらに座席環境または気候に積極的に影響を与えそれを調節することによって座席の快適さを改善する要求が常に存在する。その結果、座席装置の所望の特性を保証することができる最も少ない可能な軽量の構成要素またはコンポーネントで座席装置を組み立てる要求がある。この場合、座席表面は、座っているときの満足状態のために、人と座席の間の界面としての特定の位置を占める。座席装置は、一般的に、それぞれのシート・カバーを支持する変形可能な部分的な構造を含んでいる。このような部分的な構造は、主に、重量を減少させるためにあまり厚くない発泡体材料で製造される。そのような部分的な構造が薄ければ薄いほど、それが吸収できる水分がより少なくなる。これは、シート・カバーとして使用される織物基材についても、同様である。
【０００９】
そのような設計では、頻繁に、人は、シート・カバーとの接触面の領域に座っているときに発汗する。これらの負の効果は、頻繁に、座席装置の環境を冷却し同時に空気を乾燥させるためのエネルギー集中的なおよび高コストの解決法によって、補償される。ここで、経験の示唆によれば、その結果として、座席装置に座る人にとって、座り心地（長い満足状態の意味で）は不十分である。その理由は、座っている人は、一般的に、それぞれの座席の特性（この場合、人は湿潤な座席表面および高い座席表面温度を認識する傾向がある）と、環境の特性（この場合、人は人工的に低下された周囲温度および低減された湿度を認識する）との間の差に対して、敏感に反応し、これらの差は、その差が大きいほど、一層大きい苛立たしいこととして知覚されるからである。
【先行技術文献】
【特許文献】
【００１０】
【特許文献１】欧州特許公報第１１２７９６９号（Ｂ１）
【発明の開示】
【００１１】
本発明の目的は、上述の欠点を回避し、比較的簡単な組立て構造の、コスト効率良く製造でき、水分（水および／または水蒸気）の放散に関して、長い着座の期間において改善された座り心地を有する、受動的に空気調整された座席を可能にするシート・カバーとして、織物基材を使用することを可能とする特性を有する織物基材を開発することである。
【００１２】
この目的は、請求項１の特徴（以下、“変形例１による織物基材”という）を有する織物基材によって、および請求項２の特徴（以下、“変形例２による織物基材”という）を有する織物基材によって達成される。
【００１３】
変形例１による本発明による織物基材は、経糸群および横糸群で構成され、ウール（羊毛）および少なくとも再生セルロース繊維を含んでいる。ここで、経糸群は複数の経糸を含み、横糸群は複数の横糸を含んでいる。また、各経糸は複数の横糸それぞれと少なくとも１つの交差点で交差し、各横糸は複数の経糸それぞれと少なくとも１つの交差点で交差して、経糸群および横糸群が、一緒に、一方の面に第１の面と、他方の面に第１の面と反対側の第２の面とを有する１つの層（Schicht、layer）を形成するようになっている。この場合、複数の横糸の中の少なくとも１本は第１の糸で構成され、複数の横糸の中の少なくとも１本は第２の糸で構成される。
【００１４】
本発明によれば、第１の糸は、ウール製の複数の第１の繊維と、再生セルロース製の複数の第２の繊維と、合成材料製の連続的な繊維の形態の複数の第３の繊維とを含む三成分糸である。さらに、第２の糸は、所定の量の再生セルロース繊維を含有する。ここで、第２の糸のそれぞれの合計質量に対する第２の糸にそれぞれ含まれている再生セルロース繊維の質量の百分率割合（画分）（“質量割合”）は、第１の糸のそれぞれの合計質量に対する第１の糸に含まれているそれぞれの再生セルロース製の第２の繊維の質量の百分率割合（“質量割合”）より大きい。
【００１５】
さらに、その層は、第１の糸で構成される少なくとも１本の横糸と、第２の糸で構成される少なくとも１本の横糸とが、次の（ｉ）〜（iv）の形態で伸びる、少なくとも１つの領域を含んでいる。
【００１６】
（ｉ）第１の糸で構成される少なくとも１本の横糸は、各部分（セクション）が２つの隣接の交差点の間で伸びその層の第１の面上で伸びる１つ以上の長手方向の部分（セクション、線分）と、各部分が２つの隣接の交差点の間で伸びその層の第２の面上でそれらの長さの少なくとも一部にわたって伸びる１つ以上の長手方向の部分と、を含んでおり、および、
【００１７】
（ii）第２の糸で構成される少なくとも１本の横糸は、各部分が２つの隣接の交差点間で伸びその層の第１の面上でそれらの長さの少なくとも一部にわたって伸びる１つ以上の長手方向の部分と、各部分が２つの隣接の交差点間で伸びその層の第２の面上で伸びる１つ以上の長手方向の部分と、を含んでおり、および、
【００１８】
（iii）第１の糸で構成される少なくとも１本の横糸の場合、その層の第１の面上のその層の少なくとも１つの領域において伸びる全ての長手方向の部分の全長は、その層の第２の面上のその層の少なくとも１つの領域において伸びる全ての長手方向の部分の全長より長く、および、
【００１９】
（iv）第２の糸で構成される少なくとも１本の横糸の場合、その層の第１の面上のその層の少なくとも１つの領域において伸びる全ての長手方向の部分の全長は、その層の第２の面上のその層の少なくとも１つの領域において伸びる全ての長手方向の部分の全長より短い。
【００２０】
各経糸は少なくとも１つの交差点において複数の横糸と交差し、各横糸は少なくとも１つの交差点において複数の経糸と交差して、その経糸群および横糸群が一緒に１つの層を形成するので、本発明による織物基材は、多層構造を形成せず、即ち、特定の部分量の経糸が、特定の部分量の横糸と共に、織物基材内の互いに重ねて構成された異なる層の形態で配置される構造を形成しないことが、達成される。経糸および横糸は、一緒に、唯一の層の形で配置されるので、織物基材は、比較的簡単な手段によって比較的少ない経費で、従ってコスト効率良く生成できる、という利点を有する。
【００２１】
織物基材は、水および水蒸気を放散し（-ableitend）、水および水蒸気の放散のために、一方では、第１の糸および第２の糸に含まれる繊維の材料が、他方では、相異なる繊維の空間的配置、または織物基材における第１の糸および第２の糸の空間的配置が、重要な役割を果たす。
【００２２】
織物基材がシート・カバーとして使用され、また、織物基材上に座っている人が座席に座っているときに水分（例えば、水および／または水蒸気）を放出しおよび一般的に熱をも織物基材に放出する場合、織物基材に放出された水分の放散と、織物基材のそれぞれの温度とによって、座り心地が実質的に決定される。従って、本発明は、座り心地を最適化するために、織物基材に放出される水分および熱に対する織物基材の反応ができるだけ快適なものと座る人が知覚するように、第１の糸および第２の糸に含まれる相異なる繊維の空間的配置が選択される、という思想に基づくものである。
【００２３】
水分に対する本発明による織物基材の反応は、第１の糸および第２の糸が、異なる繊維を含むこと（即ち、ウールおよび再生セルロース製の繊維、および、第１の糸の場合において合成材料製の連続的繊維の形態の繊維、第２の糸の場合において少なくとも再生セルロース製の繊維）、および、第１の糸および第２の糸がそれぞれ第１の面または第２の面に対して異なる形態で配置されること、によって実質的に決まる。その結果、第１の糸および第２の糸は、水分に対して異なる性質または振舞いを呈する。また、その別の結果として、織物基材は水分の作用または振舞いの下で非対称性を呈し、即ち、第１の糸と第２の糸の異なる配置によって、織物基材の第１の面と第２の面は水分の作用の下で異なる振舞いをも示す。
【００２４】
ウール製のそれぞれの繊維と、再生セルロース製のそれぞれの繊維との双方は、大量の水分を吸収できる織物繊維であり、室内の気候がおよび従って水分が変化し得る環境では、これらの繊維は、多量の水分を吸収できて、繊維が環境との間で連続的に水分平衡状態にある（相異なる室内環境条件の少なくとも或る範囲内で）。それぞれの繊維と環境の間の水分平衡状態（バランス）を連続的に可能にするために、それぞれの場合において、水分の吸収および脱離は、分子の浸透に基づいて同時に生じる。
【００２５】
しかし、これに関連して、ウール製の繊維および再生セルロース製の繊維は、水または水蒸気を吸収しまたはそれぞれの繊維において水または水蒸気を輸送する能力に関して、互いに異なることに、留意すべきである。再生セルロース製の繊維は、例えば、ウール製の繊維の場合よりも、水（液体状態の水）を実質的により速く吸収でき、水を実質的により速く放出できる。従って、ウール製の繊維は、再生セルロース製の繊維よりも、乾燥に実質的により長い時間を必要とする。一方、ウール製の繊維は、（再生セルロース製の繊維とは対照的に）比較的多量の水蒸気を吸収する。
【００２６】
織物基材中に存在する合成材料製の連続的繊維は、２つの観点で、水分に対する織物基材の反応に影響を与える。一方で、これらの連続的繊維は、収着（Sorption）によってその表面上で水分を移送することができ、従って、好ましくは隣接の連続繊維の間における中間空間において毛細管効果によって、その表面上で水分を分散分布させる傾向があり、急速に乾燥する傾向がある。他方で、合成材料製のこれらの連続的繊維は、織物基材においてウール製または再生セルロース製の繊維の空間的な配置に影響を与えるために使用されて、これらの連続的繊維のそれぞれの配置が、ウール製および再生セルロース製のそれぞれの繊維の反応にも間接的に影響を与えるようになる。
【００２７】
前述の特徴（ｉ）〜（iv）の結果として、本発明による織物基材は、水分に対する反応に関して、次の特性を有する。
【００２８】
−  特徴（ｉ）および（ii）により、第１の糸で形成されたそれぞれの横糸と、第２の糸で形成されたそれぞれの横糸とは、第１の面上の少なくとも各部分（セクション）と、第２の面上の少なくとも各部分で伸び、第１の糸で形成されたそれぞれの横糸と、第２の糸で形成されたそれぞれの横糸との双方によって、第１の面から第２の面へまたその逆へと水分が交換できる。
【００２９】
−  第１の糸と第２の糸の双方が、それぞれ、再生セルロース製の１つ以上の繊維を含んでいる。第２の糸のそれぞれの合計質量に対する第２の糸に含まれるそれぞれの再生セルロース繊維の質量割合は、第１の糸のそれぞれの合計質量に対する第１の糸に含まれる再生セルロース製のそれぞれの他の（第２の）繊維の質量割合より大きく、また、再生セルロース製のそれぞれの繊維は、ウール製のそれぞれの繊維（少なくとも第１の糸中に存在するもの）よりも、水（液体状態の水）を実質的により速くより大量に吸収するので、一般的に、第１の糸によるよりも、第２の糸によって、かなりより多くの水が織物基材と接触し得る或る量の水（液体状態の水）から吸収される。第２の糸の合計質量に対する第２の糸にそれぞれ含まれる再生セルロース繊維の質量割合と、第１の糸のそれぞれの合計質量に対する第１の糸に含まれるそれぞれの第２の再生セルロース繊維の質量割合との間の差が大きければ大きいほど、単位時間当りの吸収される水の量に関する差が増大する。従って、液体の水は、第２の糸で構成されるそれぞれの横糸によって主に吸収される。
【００３０】
−  従って、液体状態の水が織物基材の第１の面に接触した場合に、この水は、好ましくは、第２の糸で構成される横糸の第１の面上で伸びるそれぞれの長手方向の部分を介して吸収され、従って織物基材の内部に輸送される。第２の糸で構成されるそれぞれの横糸の場合、その層の第１の面上のその層の少なくとも１つの領域において伸びる全ての長手方向の部分の全長は、その層の第２の面上のその層の少なくとも１つの領域において伸びる全ての長手方向の部分の全長より、短いので、第１の面から織物基材の内部へ侵入する大部分の水は、織物基材の第２の面上で伸びる第２の糸で構成されるそれぞれの横糸の長手方向の部分に集まる。従って、この水は、織物基材の第２の面の近傍に集中する。
【００３１】
−  特徴（iii）によりその層の第１の面上のその層の少なくとも１つの領域において伸びる第１の糸で構成される少なくとも１本の横糸の長手方向の各部分（セクション）と、特徴（iv）によりその層の第２の面上のその層の少なくとも１つの領域において伸びる第２の糸で構成される少なくとも１本の横糸の長手方向の各部分（セクション）とは、複数の経糸の両側（両面）にある（即ち、第１の面を向いたそれぞれの経糸の側、または第２の面を向いたそれぞれの経糸の側における）それぞれの経糸と交差する（を横断する）。それらの経糸は、特徴（iii）によりその層の第１の面上のその層の少なくとも１つの領域において伸びる第１の糸で構成される少なくとも１本の横糸の長手方向の各部分と、特徴（iv）によりその層の第２の面上のその層の少なくとも１つの領域において伸びる第２の糸で構成される少なくとも１本の横糸の長手方向の各部分とは、その層の第１の面に関して（対して）垂直方向の（またはその層の第２の面に関して垂直方向の）複数の経糸によって、空間的に分離される、という効果を有する。それぞれの経糸の太さが太ければ太いほど、その空間的な分離が増大する。垂直方向のこの空間的な分離は、第２の面の近傍に集中することが好ましい（上述の通り）水が、第１の面からの比較的大きく離れた距離の位置において集中する、という効果を有する。その結果、第１の面と第２の面の間の織物基材の内部における水分の濃度（Konzentration：集中、集中量）の空間的な分布は、水分の濃度が、第１の面から開始して、第２の面の方向に次第に増大する形態の分布となる。この（後者の）点については、後で詳しく説明する。
【００３２】
−  （特徴（iii）および（iv）による）第１の糸と第２の糸の空間的な配置に起因して、水（液体状態の水）の吸収に関して、本発明による織物基材は、第１の面上において、弱い疎水性の形態で振舞い、一方、織物基材は、第２の面上において、親水性があり、水（液体状態の水）に対する強い吸収性がある。
【００３３】
−  ウール製のそれぞれの繊維によって、織物基材は、織物基材の断面全体にわたって蒸気の形態の水分（水蒸気）に対して高い浸透性（透水性）を確実に有するようになる。従って、蒸気形態の水分（水蒸気）の浸透性は、第１の糸で形成されたそれぞれの横糸が伸びる織物基材の各領域において、それに応じて特に高い。水蒸気が第１の面から織物基材内に導入された場合、これは、水蒸気が織物基材の内部に浸透することができ、または織物基材を貫通することができ、任意に凝縮（凝結）することができる、という効果を有する。水蒸気のそのような凝縮は、一般的に、織物基材の第２の面の近傍で生じる。従って、凝縮中に放出された凝縮熱は、第１の面から比較的長い距離の位置で生成される。これは、織物基材における凝縮熱が、第１の面から離れた織物基材の領域において生成される、という効果を有する。このようにして、凝縮熱に起因する第１の面の温度上昇が、有利な形態で、大幅に回避される。この場合、水蒸気の凝縮によって生成された水は、第２の糸で構成されるそれぞれの横糸によって吸収できることが好ましく、この水は、また、主に第２の面の近傍において集中するようになっている（特徴（iv）による）。
【００３４】
−  第１の糸は再生セルロース繊維および合成材料製の連続的繊維の双方を含んでいるので、第１の糸における（液体の）水の吸収によって、不均一な水分分布が生じ、特に、再生セルロース繊維は水を速くかつ多量に吸収することができ、一方、合成材料製の連続的繊維は速く乾燥する。第１の糸の製造において、合成材料製のそれぞれの連続的繊維（第３の繊維）は、それぞれの連続的繊維が第１の糸の断面の外側の端縁に主として配置されるように案内され、一方、再生セルロース製の繊維はその断面の中心またはその中心の近傍に配置される。そのような繊維の分布は、その糸の表面に隣接する層内の液体の水を吸収した後の第１の糸が、合成材料製のそれぞれの連続的繊維のために、速く乾燥できる、という効果を有する。従って、第１の糸によって吸収された水が、短い時間の後で、第１の糸の断面に対して、水の濃度がその断面の中心領域で最大になる一方で水の濃度がその断面の端縁において低くなる形態で、空間的に分布して、第１の糸に含まれる水分の瞬間的な分布が第１の糸の断面の中心に向く勾配（グラジエント）を有するようになる。これによって、幾つかの利点が得られる。一方では、織物基材の第１の一面は、水の吸収の後の極めて短い時間内に乾燥することができて、織物基材の第１の面が乾燥した感触が得られるようになる。他方では、再生セルロース製のそれぞれの繊維に含まれる水は、計量された（dosiert ：計算された）形態で、第１の糸の表面に放出されるようにでき、そこで蒸発することができる。これ（後者）によって、織物基材の第１の面の計量された冷却が生じ、特に、特徴（iii）によって、第１の糸は、第２の面におけるよりも第１の面においてより長い長さにわたって伸びているので、上述の水の蒸発と、蒸発を伴う冷却とが、主として織物基材の第１の面上で生じる。
【００３５】
−  また、それぞれの第２の糸は、第１の面上のその長さの少なくとも或る部分に渡って伸びる（特徴（ii）および（iv））ので、水分は、第２の面から第２の糸を介して第１の面へと通過することができ、第１の面上で伸びる第２の糸のそれぞれの長手方向の部分によって脱着されて（desorbiert）蒸発させることができる。また、このプロセスによって、織物基材の第１の面の計量された冷却が可能になる。
【００３６】
前述の特性は、シート装置のシート・カバーとしての織物基材の使用に関して特に有利であり、この場合、特に、長い着座の期間において改善された座り心地の受動的に空気調整された座席の必要条件を形成する。
【００３７】
織物基材がシート・カバーとして使用される場合、これは、織物基材の第１の面がシート面として（即ち、シート・カバーの表側（rechte）として）機能する場合に、特に有利である。織物基材の第１の面と身体を接触させて織物基材上に長い時間期間座る人が、織物基材の少なくとも１つの領域における第１の面に水分（液体状態および／または水蒸気）を連続的に放出した場合に、幾つかの有利な効果が明らかになる。
【００３８】
一方では、水分（即ち、織物基材内に第１の面を通して侵入する水、および織物基材において水蒸気の凝縮によって生成された水）が、織物基材の少なくとも１つの領域に分散分布するが、それは、第１の糸または第２の糸で構成される横糸の空間的な配置と、織物基材のそれぞれの面に実質的に平行に伸び織物基材に垂直な方向に連続的に配置された相異なる層における第１の糸または第２の糸におけるそれぞれの繊維の空間的な配置と、によるものである。ここで、水分のそれぞれの濃度は、第１の面からの距離の関数として、それぞれの場合において変化する。この場合、水分の濃度は、一般的に第２の面の方向における第１の面からの距離の関数として織物基材において徐々に増加して、第１の面からの距離の関数としての織物基材における水分の濃度が、非線形の勾配を呈し、特に、第２の面の方向に徐々に増加する（以下、“漸増的な水分勾配”という）。この場合、水分の濃度は、第２の面の近傍で、即ち第１の面から離れた位置で、最大値を有する。他方では、第１の面からの或る距離内の第１の面に隣接する１つの層における水分の濃度は、座った人が第１の面を乾燥していると知覚する形態で、低い。この場合、本発明による織物基材の特定の利点は、この“乾燥した”層が、水分に関する織物基材の飽和限界に到達しない限りにおいて、第１の面上に存在し得ることであり、即ち、織物基材の飽和限界に達していないことが確実である限り、任意選択的に任意の長さの時間において、第１の面上に存在し得ることである。
【００３９】
また、第１の面からの距離の関数としての水分の濃度の漸増的な振舞いは、織物基材の乾燥に関する、および水の蒸発の結果としての織物基材の冷却に関する利点を有する。一方、相対的に少ない僅かな水が第１の面上で蒸発して、第１の面が蒸発によって計量された形態で冷却されるようになる。さらに、ウール製の繊維が、再生セルロース製の繊維よりも、乾燥に実質的に長い時間を必要とする、という事実は、重要性を失う。
【００４０】
織物基材に侵入する水蒸気が第２の面近傍において凝縮することができ、従って、凝縮中に放出された凝縮熱が第１の面から或る距離の位置で生成され、その一方、第１の面は水の蒸発によって計量された形態で絶えず冷却されるので、織物基材の第１の面上の温度は、座る人の体温に近い値に安定させることができる。また、これ（後者）は、座っていた人が、比較的長い座る段階（フェーズ）の後に、座るのを中断したときにも、適用される。その中断の間に、第１の面は、非常にゆっくりとだけ冷える。その理由は、第１の面の冷却が、水の蒸発によって計量された形態で生じるからである。これには、座っている人が、相対的に長い座る段階の後で、座るのを中断することができ、その中断の後でも、その中断に続いてその人に不快な形態で第１の面を冷やすことなく、座り続けることができる、という利点がある。
【００４１】
変形例２による本発明による織物基材は、経糸群および横糸群で構成され、ウールと、少なくとも再生セルロース繊維とを含んでいる。ここで、経糸群は複数の経糸を含み、横糸群は複数の横糸を含んでいる。各経糸は、複数の横糸とそれぞれ少なくとも１つの交差点で交差し、各横糸は、複数の経糸とそれぞれ少なくとも１つの交差点で交差して、経糸群および横糸群が、共に、１つの側面に第１の面と、別の側面に第１の面と反対側の第２の面とを有する層を形成するようになる。この場合、複数の経糸の中の少なくとも１本は第１の糸で構成され、複数の経糸の中の少なくとも１本は第２の糸で構成される。
【００４２】
本発明によれば、変形例２による織物基材は、第１の糸が三成分糸である形態で構成されており、その三成分糸は、ウール製の複数の第１の繊維と、再生セルロース製の複数の第２の繊維と、合成材料製の連続的繊維の形態の複数の第３の繊維とを含んでいる。さらに、第２の糸は所定の量の再生セルロース繊維を含有し、第２の糸のそれぞれの合計質量に対する第２の糸にそれぞれ含まれる再生セルロース繊維の質量の百分率割合（画分）（“質量割合”）は、第１の糸のそれぞれの合計質量に対する第１の糸に含まれるそれぞれの再生セルロース製の第２の繊維の質量の百分率割合（“質量割合”）より大きい。
【００４３】
さらに、その層は、第１の糸で構成される少なくとも１本の経糸と、第２の糸で構成される少なくとも１本の経糸とが、以下の（ａ）〜（ｄ）の形態で伸びる、少なくとも１つの領域を含んでいる。
【００４４】
（ａ）第１の糸で構成される少なくとも１本の経糸が、各部分（セクション）が２つの隣接の交差点間で伸びその層の第１の面上で伸びる１つ以上の長手方向の部分と、各部分が２つの隣接の交差点間で伸びその層の第２の面上でそれらの長さの少なくとも一部にわたって伸びる１つ以上の長手方向の部分と、を含んでおり、および、
【００４５】
（ｂ）第２の糸で構成される少なくとも１本の経糸は、各部分（セクション）が２つの隣接の交差点間で伸びその層の第１の面上でそれらの長さの少なくとも一部にわたって伸びる１つ以上の長手方向の部分と、各部分が２つの隣接の交差点間で伸びその層の第２の面上で伸びる１つ以上の長手方向の部分と、を含んでおり、および、
【００４６】
（ｃ）第１の糸で構成される少なくとも１本の経糸の場合、その層の第１の面上のその層の少なくとも１つの領域において伸びる全ての長手方向の部分の全長は、その層の第２の面上のその層の少なくとも１つの領域において伸びる全ての長手方向の部分の全長より長く、および、
【００４７】
（ｄ）第２の糸で構成される少なくとも１本の経糸の場合、その層の第１の面上のその層の少なくとも１つの領域において伸びる全ての長手方向の部分の全長は、その層の第２の面上のその層の少なくとも１つの領域において伸びる全ての長手方向の部分の全長より短い。
【００４８】
変形例２による織物基材が変形例１による織物基材と実質的に相違する点は、変形例２による織物基材におけるそれぞれの経糸の配置または機能が、変形例１による織物基材におけるそれぞれの横糸の配置または機能に対応し、また、変形例２による織物基材におけるそれぞれの横糸の配置または機能が、変形例１による織物基材におけるそれぞれの経糸の配置または機能に対応することである。その結果として、変形例１による織物基材の横糸または経糸に関して上述した特性および利点は、変形例２による織物基材の経糸または横糸に割り当てられ得る特性および利点に、同様にまたは類似的に対応する。
【００４９】
従って、変形例２による織物基材の場合における、水分（水、水蒸気）の輸送に関する特徴（ａ）〜（ｄ）に基づいて、第１の糸で構成される少なくとも１本の経糸と、第２の糸で構成される少なくとも１本の経糸とによって得られる効果は、変形例１による織物基材の場合における、特徴（ｉ）〜（iv）に基づいて、第１の糸で構成される少なくとも１本の横糸と、第２の糸で構成される少なくとも１本の横糸とによって得られる効果と、同じである。
【００５０】
それに対応して、変形例２による織物基材の場合、それぞれの横糸は、変形例１による織物基材の場合におけるそれぞれの経糸と同じ機能を有する。特に、変形例２による織物基材の場合、それぞれの横糸が有する効果は、機能（ｃ）によってその層の第１の面上のその層の少なくとも１つの領域で伸びる第１の糸で構成される少なくとも１本の経糸の複数の長手方向の部分と、機能（ｄ）によってその層の第２の面上のその層の少なくとも１つの領域で伸びる第２の糸で構成される少なくとも１本の経糸の複数の長手方向の部分とが、その層の第１の面に関して（対して）垂直方向に（またはその層の第２の面に関して（対して）垂直方向に）複数の横糸によって空間的に分離されることである。この空間的な分離は、それぞれの横糸の太さが大きいほど、増大する。垂直方向のこの空間的な分離が有する効果は、水分が、好ましくは、第２の面の近傍に、特に、第１の面から相対的に大きく離れた位置に、集まることである。その結果、第１の面と第２の面の間の織物基材の内部における水分の濃度の空間的な分布は、水分の濃度が、第１の面から開始して、第２の面の方向に次第に増大する形態の分布となる。
【００５１】
変形例１による織物基材の実施形態は、第１の糸（Gran、yarn）で構成される横糸が単一糸（Enfachgarn）であるかまたは複数の単一糸（Enfachgarnen）で形成される撚糸（Zwirn）であり、および／または、第２の糸で構成される横糸が単一糸であるかまたは複数の単一糸で形成される撚糸である形態で、構成される。それに対応して、変形例２による織物基材の実施形態は、第１の糸で構成される経糸が単一糸であるかまたは複数の単一糸で形成される撚糸であり、および／または、第２の糸で構成される経糸が単一糸であるかまたは複数の単一糸で形成される撚糸である形態で、構成される。従って、第１の糸で構成される少なくとも１本の横糸（変形例１による織物基材の前述の実施形態の場合）または第１の糸で構成される少なくとも１本の経糸（変形例２による織物基材の上記実施形態の場合）、および、第２の糸で構成される少なくとも１本の横糸（変形例１による織物基材の前述の実施形態の場合）または第２の糸で構成される少なくとも１本の経糸（変形例２による織物基材の前述の実施形態の場合）は、単一糸である必要はない。即ち、第１の糸で構成される少なくとも１本の横糸または経糸は、例えば、共に撚られた複数の単一糸を含む１つの撚糸であることができ、その第１の糸はそれぞれの単一糸を形成する。それに対応して、第２の糸で構成される少なくとも１本の横糸または経糸は、共に撚られた複数の単一糸を含む１つの撚糸であることができ、その第２の糸はそれぞれの単一糸を形成する。このようにして、それぞれの糸のおよびそれぞれの織物基材の高い機械的な荷重負担能力（load-bearing capacity）、特に、それぞれの糸のおよび織物基材の高い引張り強度または抗張力（tensile strength）が、確保される。
【００５２】
変形例１による織物基材の別の実施形態の場合、１本以上の経糸は第１の糸で構成することができる。この実施形態が有する利点は、第１の糸で構成される少なくとも１本の横糸と、同じ（第１の）糸で構成される１本以上の経糸とが交差することである。このようにして、第１の糸の前述の特性により、水分（特に、水蒸気）を、第１の面（または第２の面）に平行な空間的２次元（２つの次元）において織物基材内で効率的に輸送できること、が有利な形態で確保される。第１の糸で構成される複数の経糸は、第１の糸で構成されるそれぞれの横糸と、第２の糸で構成されるそれぞれの横糸との双方と交差するので、第１の糸で構成される複数の経糸によって、織物基材の第１の面から第２の糸で構成されるそれぞれの横糸への水分の効率的な輸送が、確実に行われる。このようにして、織物基材の少なくとも１つの領域において、第１の面を通して織物基材中に侵入する水分（即ち、第１の面を通して織物基材中に侵入する水と、織物基材において水蒸気の凝縮によって生成された水と）が、第１の糸で構成される複数の横糸および複数の経糸のまたは第２の糸で構成される複数の横糸の空間的な配置と、第１の糸または第２の糸におけるそれぞれの繊維の配置とによって、水分のそれぞれの濃度が第１の面からの距離の関数としてそれぞれの場合において第２の面の近傍において特に顕著に次第に増大する形態で、空間的に分布する。
【００５３】
変形例１による織物基材の前述の実施形態の別の発展形態は、１本以上の横糸が第２の糸で構成され、また、第１の糸で構成される経糸が、それぞれの場合において、第２の糸で構成される複数の横糸と（との間で）、１つ以上の織り点（Bindungspunkte：結合点）を形成し、または（追加的にまたは代替的に、）第２の糸で構成される横糸が、それぞれの場合において、第１の糸で構成される複数の経糸と（との間で）、１つ以上の織り点を形成するように、それぞれの経糸とそれぞれの横糸とが交差するような、形態で構成することができる。
【００５４】
この文脈において、１本の経糸が、織物基材の一方の面上で互いに隣接して配置された３本の横糸の中の中央の１本と交差し、織物基材の他方の面上で前記３本の横糸の中の他の２本と交差する形態で、その１本の経糸が、前記（互いに隣接して配置された）３本の横糸と交差するときに、その１本の経糸は、或る複数の横糸と（との間で）“織り点”（Bindungspunkt：結合点）を形成する。この場合、“織り点”は、それぞれの場合において、１本の経糸が３本の横糸の中の中央の１本と交差する位置（交差点）を表す。
【００５５】
従って、１本の横糸が、織物基材の一方の面上で互いに隣接して配置された３本の経糸の中の中央の１本と交差し、織物基材の他方の面上で前記３本の経糸の中の他の２本と交差する形態で、その１本の横糸が、前記（隣接して配置された）３本の経糸と交差するときに、その１本の横糸は、或る複数の経糸と（との間で）“織り点”を形成する。この場合、“織り点”は、それぞれの場合において、１本の横糸が３本の経糸の中の中央の１本と交差する位置（交差点）を表す。
【００５６】
第１の糸で構成される１本の経糸は、それぞれの場合において、第２の糸で構成される１本の横糸と（との間で）１つ以上の織り点を形成するので、第１の糸で構成される経糸が、特に大きい面上でそれぞれの織り点において第２の糸で構成される横糸と接触すること、が達成される。この利点は、それぞれの第１の糸からの水分が、それぞれの織り点の中の１つの織り点においてそれぞれの第２の糸に対して特に効率的に放出できることであり、その逆でもあることである。このようにして、水分は、第１の糸とそれぞれの第２の糸の間で、特にそれぞれの織り点において、効率的に輸送することができる。それに対応する利点が達成されるのは、第２の糸で構成される１本の横糸が、それぞれの場合において、第１の糸で構成される複数の経糸と（との間で）、１つ以上の織り点を形成する場合である。
【００５７】
変形例２による織物基材の別の実施形態の場合（変形例１による織物基材の前述の実施形態と同様にまたは類似して）、１本以上の横糸は第１の糸で構成することができる。このようにして、１本以上の経糸が第１の糸で構成される場合に、変形例１による織物基材の場合に得られる利点と同じ利点が達成される。
【００５８】
従って、変形例２による織物基材の前述した実施形態の別の変形例は、１本以上の経糸が第２の糸で構成され、また、第１の糸で構成される横糸が、それぞれの場合において、第２の糸で構成される複数の経糸と（との間で）、１つ以上の織り点を形成し、または（追加的にまたは代替的に、）第２の糸で構成される経糸が、それぞれの場合において、第１の糸で構成される複数の横糸と（との間で）、１つ以上の織り点を形成するように、それぞれの経糸とそれぞれの横糸とが交差するような、形態で構成することができる。
【００５９】
織物基材の実施形態は、特徴として、第１の糸が、中心の長手方向の軸と、その中心長手方向軸を包囲し中心長手方向軸に沿って伸びる中心区域（ゾーン）と、その中心区域を包囲し中心長手方向軸に沿って伸びる外側区域（ゾーン）とを有し、また、それぞれの第１の繊維、それぞれの第２の繊維およびそれぞれの第３の繊維が、次の３つの形態で、第１の糸において空間的に分布する。
【００６０】
−  中心区域における（再生セルロース製の）第２の繊維の濃度が、外側区域におけるよりも、大きく、および、
−  外側区域における（ウール製の）第１の繊維の濃度が、中心区域におけるよりも、大きく、および、
−  外側区域における（それぞれの場合において合成材料製の連続的繊維の形態の）第３の繊維の濃度が、中心区域におけるよりも、大きい。
【００６１】
それによって、水分（水および／または水蒸気）が第１の糸によって吸収されるが、それは、第１の糸で構成されるそれぞれの糸（経糸または横糸）の外側区域が、それぞれの第３の繊維によって、直ぐに乾燥して、乾燥状態を維持し、また、ウール製の繊維によって、外側区域を通した水蒸気の輸送を確実にでき、その一方で、織物基材内に侵入しまたは織物基材において凝縮された水が、中心区域における再生セルロース製の第２の繊維によって吸収される形態で、達成される。この場合、水分は、水を高速にかつそれにもかかわらず水の計量された蒸発を可能にする第１の糸において分散分布する。この（後者の）利点は、織物基材の各面、特に織物基材の第１の面が、特に短時間で乾燥し、織物基材のそれぞれの面が心地良く涼しい効果を有することである。
【００６２】
織物基材の別の実施形態は、特徴として、第１の糸における（再生セルロース製の）第２の繊維が、ステープル・ファイバ（Stapelfasern、staple fiber：短繊維、紡ぐ前の繊維）として形成される。ステープル・ファイバは一般的に比較的短いので、第１の糸におけるそれぞれのステープル・ファイバは、頻繁に、それらの端部の１つの端部が第１の糸の表面の位置にまで突出する形態で、配置される。このようにして、それぞれの第２の繊維は、水分をより速く（第１の糸の表面の位置まで突出する繊維の端部を介して）吸収することができる。
【００６３】
第１の糸のそれぞれの第３の繊維は、例えば、ポリマーまたは相異なるポリマーの混合物を含むことができる。例えば、それぞれの第３の繊維は、ポリマーである、ポリアミド、ポリエステル、またはポリオレフィンの中の１種以上を含むことができる。
【００６４】
織物基材の別の実施形態の場合、第１の糸は、２５〜５５重量％の割合（画分）で（ウール製の）それぞれの第１の繊維と、２５〜５５重量％の割合で（再生セルロース製の）それぞれの第２の繊維と、５〜４０重量％の割合で（合成材料製の連続的繊維の形態の）それぞれの第３の繊維とを含んでいる。この場合、再生セルロース繊維によって、水の適切に計量された蒸発が可能になる。これによって、第１の面から織物基材中に侵入する水分が、織物基材において第２の面から第１の面まで蓄積するような質量で、それぞれの第２の糸によって吸収されるといった危険性が、低減する。これによって、織物基材の第２の面上に水分が生じて過剰に蓄積することが防止され、織物基材の第１の面が乾燥状態を維持して織物基材が水分で飽和状態にならないことが確実にされる。
【００６５】
織物基材の別の実施形態では、第１の糸の合計の重量に対するそれぞれの第１の繊維およびそれぞれの第２の繊維の重量の比は、第１の糸の合計の重量に対するそれぞれの第３の繊維の重量の比よりも大きい。この場合、利点として、それぞれの第１の糸は、相対的に粗い第１および第２の繊維にもかかわらず、小さい直径を有することができる。
【００６６】
織物基材の別の実施形態の場合、第２の糸は、５０〜１００重量％の再生セルロース繊維を含んでいる。このようにして、任意選択的に、織物基材によって吸収される水分の特に大きい比（割合）を、第２の糸によって吸収することができる。この利点は、特に、織物基材の第１の面と接触するにいたる水分が、第２の糸を介して第２の面へと特に効率的に輸送されるようにすることができることである。さらに、織物基材中の水分は、第１の面から第２の面へと向かう特に大きい水分勾配が形成される形態で、分布する。
【００６７】
第１の糸または第２の糸に含まれる再生セルロース製の繊維に関して、多数の変形が可能である。第１の糸のそれぞれの第２の繊維の個々の１つ、および／または第２の糸のそれぞれの再生セルロース繊維の個々の１つは、材料である、ビスコース（ＣＶ）、モーダル（ＣＭＤ）またはリヨセル（ＣＬＹ）、またはこれらの材料の混合物の中の１種で構成されることが好ましい。また、第１の糸および第２の糸は、それぞれの場合において、幾つかの異なる再生セルロース繊維を含有することができ、また、それらの再生セルロース繊維は、前述の材料または前述の材料の相異なる混合物の中の相異なる複数のもので構成される点で、異なる。
【００６８】
本発明による織物基材は、それが、例えば織布（fabric）のような簡単な形態で、製造できる、という別の利点を有する。
【００６９】
織物基材の別の実施形態の場合、それぞれの第１の繊維および／またはそれぞれの第２の繊維および／またはそれぞれの第３の繊維および／または第２の糸のそれぞれの再生セルロースおよび／または第１の糸全体および／または第２の糸全体および／または織物基材全体には、難燃剤が含浸される。この含浸のおかげで、織物基材は、例えば、自動車、航空機、鉄道列車、公共の建物などにおける適用例における、防火に関して高い安全基準が満たされなければならない多くの分野での使用に適している。
【００７０】
シート・カバーとしての織物基材の使用に関して、例えば、水蒸気透過性に対する抵抗および／または織物基材の熱抵抗は、織物基材上に座る人が、長い時間座った段階（局面）の後であっても、人が織物基材と接触して知覚する水分および温度に関して、できるだけ快適である（“空気調整されている”）と感じることが達成されるように、最適化することができる。
【００７１】
このために、それぞれの織物基材は、織物基材を通した水蒸気の侵入に関して、織物基材が、（ＤＩＮ ＥＮ３１０９２による、温度３５℃、相対湿度４０％での、国際的に標準化された試験方法での、人間の肌に対する肌モデルに基づいて測定された）９ｍ２Ｐａ／Ｗ未満のＲｅｔ値を有する水蒸気透過性に対する抵抗Ｒｅｔを有する形態で、構成できることが、好ましい。さらに、それぞれの織物基材は、（ＤＩＮ ＥＮ３１０９２による、温度２０℃、相対湿度６５％での、国際的に標準化された試験方法での、人間の肌に対する肌モデルに基づいて測定された）２４×１０−３ｍ２Ｋ／Ｗ未満である熱抵抗Ｒｃｔを有する形態で、構成できることが、好ましい。水蒸気透過に対する抵抗Ｒｅｔと、それぞれの織物基材の熱抵抗Ｒｃｔとの双方は、相異なるパラメータに応じて決まりまたは依存し、とりわけ、織物基材におけるそれぞれの経糸および横糸の密度と、それぞれの経糸および横糸に含まれる繊維の密度およびタイプ（種類）とに応じて決まりまたは依存し、従って、これらのパラメータを変化させることによって変えることができる。
【００７２】
織物基材の水蒸気透過に対する抵抗Ｒｅｔが９ｍ２Ｐａ／Ｗ未満である場合、人がそのような織物基材上に座るとき、織物基材上に座っている間に人によって放出される水蒸気に対して、織物基材が充分な透過性（“通気性”）があることを確実にすることができて、織物基材に放出された水蒸気が、長時間座った段階の後でも、それぞれの人に受け入れ可能な方法で、織物基材の温度および織物基材に含まれるそれぞれの水分を変化させるようになっている。
【００７３】
織物基材の熱抵抗Ｒｃｔが２４×１０−３ｍ２Ｋ／Ｗ未満である場合、人がそのような織物基材に座るとき、人が織物基材上に座っている間に、織物基材が充分に冷却されるように、また、長時間座った段階の後でも、織物基材の温度が、それぞれの人に許容できない程度に上昇しないように、織物基材が充分に熱を除去できること、が確実にされる。従って、座っている人が、織物基材上における熱の蓄積を感知するのを防止し、または、織物基材と接触する身体の領域（面積）において発汗を生じさせるのを防止して、従って過剰な量の汗が織物基材中に放出されるのを防止する。
【００７４】
織物基材に含まれる繊維の自然色と異なる色に織物基材を着色するために、織物基材に染料を供給する場合、織物基材が（対応する未着色の織物基材と比較して）過剰に強く赤外線を吸収しない形態で、織物基材をそれぞれの染料で着色することは役立つ。その理由は、そうでなければ、赤外線に晒された場合、織物基材は、織物基材上で空気調整された状態で座ることがもはや確保できない形態で暖められ得るからである。
【００７５】
前述の目的を達成するために、本発明による織物基材は、８００ｎｍ乃至２０００ｎｍの波長範囲の赤外線に対して、平均で少なくとも５０％の反射率を有する形態で着色できることが好ましい。織物基材の反射率の度合には、この場合、通常の手段によって影響を与えることができ、例えば、前述の条件が満たされるように、適切な染料を選択することによって、着色用の染料のそれぞれの量によって、またはそれぞれの糸に含まれる繊維を選択することによって、影響を与えることができる。前述の織物基材には、織物基材の反射率が、対応する未着色の織物基材の反射率と比較して、８００ｎｍ乃至２０００ｎｍの波長範囲において相対的により少なく低減されるという、利点がある。従って、この織物基材は、８００ｎｍ乃至２０００ｎｍの波長範囲の赤外線の相対的に大きい部分を反射して、織物基材がそのような赤外線の作用の下で相対的に小さい程度まで加温されるだけで、織物基材の温度が僅かに上昇するに過ぎないようにされる。従って、織物基材によって放出される任意の熱放射の強度は、８００ｎｍ乃至２０００ｎｍの波長範囲の赤外線が織物基材に作用した場合でも、相対的に僅かしか変化せず、そのような環境において織物基材はその周囲の加温に対してほとんど寄与または関与しないようにされる。従って、織物基材は、日光に晒され得る、場合によって熱放射によって加熱され得る空間において使用するのに非常に適しており、例えば、自動車またはその他の輸送手段または生活領域における座席またはシート用のシート・カバーとして使用するのに非常に適している。
【００７６】
本発明による織物基材は、例えば、座席および／またはシートバック（背もたれ）および／または側部部品および／または座席装置のアームレスト部を覆うための被覆（カバー）材料として、適しており、ここで、第１の面は、それぞれの場合において、被服材料の外を向いた側面（製品の表側（rechte））を形成する。
【００７７】
従って、本発明は、座席および／またはシートバック（背もたれ）および／または側部部品および／またはアームレスト部を含むシート装置に関するものでもある。ここで、座席は本発明による織物基材を含み、その織物基材の第１の面は座席の外面を形成し、および／または、シートバックは本発明による織物基材を含み、その織物基材の第１の面はシートバックの外面を形成し、および／または、側部部品は本発明による織物基材を含み、その織物基材の第１の面は側部部品の外面を形成し、および／または、アームレスト部は本発明による織物基材を含み、その織物基材の第１の面はアームレスト部の外面を形成する。
【００７８】
以下、本発明の実施形態のさらなる詳細および特定の例を、図面を参照して、説明する。
【図面の簡単な説明】
【００７９】
【図１】図１は、織布の形態の、発明による織物基材の斜視図を示している。
【図２】図２Ａは、織物基材の一方の面の平面図における、第１の糸で形成された経糸と、第１の糸および第２の糸で形成された横糸とを有する、第１の実施形態における図１による織物基材の或る領域を示している。図２Ｂは、織物基材の他方の面の平面図における、図２Ａによる織物基材の領域を示している。
【図３】図３は、図２Ａおよび２Ｂにおける線III−IIIに沿った図２Ａまたは２Ｂによる織物基材の領域の断面図を示している。
【図４】図４は、図２Ａによる第１の糸の断面図を示している。
【図５】図５は、本発明による織物基材の断面図と、時間の関数としての織物基材における水（液体の形態）の空間的な分布とを示しており、開始時間ｔ＝ｔ０（図５Ａ）における織物基材の表面上の一滴の水滴と、その後の時間ｔ１（図５Ｂ）およびｔ２（図５Ｃ）における織物基材内での水滴に含まれていた水の拡散の表現と、を含んでいる。
【図６】図６は、本発明による織物基材の断面図と、織物基材の一方の面に水蒸気を当てた後の織物基材における水分の分布とを示している。
【図７】図７Ａは、織物基材の一方の面の平面図における、第１の糸で形成された横糸と、第１の糸および第２の糸で形成された経糸とを有する、第２の実施形態における図１による織物基材の或る領域を示している。図７Ｂは、織物基材の他方の面の平面図における、図７Ａによる織物基材の領域を示している。
【図８】図８は、図７Ａおよび７Ｂにおける線VIII−VIIIに沿った図７Ａまたは７Ｂによる織物基材の領域の断面図を示している。
【図９】図９は、本発明による織物基材の面によって形成される外面を有する座席装置を示している。
【発明を実施するための形態】
【００８０】
以下の図面の詳細な記載において、同様のまたは同様の機能を有する構成要素には、図面を簡明にするために、同じ参照番号が付けられている。
【００８１】
図１は、本発明による、この例において１つの平面に平行に伸びまたは広がる織布（fabric）の形態の織物基材１の斜視図を示している。この場合、織物基材１は、厚さｄの平坦な層を形成し、第１の面２−１と、この第１の面２−１とは反対側の第２の面２−２とを有する。図１において、矢印IIＡは第１の面２−１に垂直方向に向いており、矢印IIＢは第２の面２−２に垂直方向に向いている。
【００８２】
図２Ａは、矢印IIＡの方向における第１の面の平面図における、図１に示された織物基材１の領域１−１を示し、一方、図２Ｂは、矢印IIＢの方向における第２の面２−２の平面図における織物基材１の領域１−１を示している。
【００８３】
図２Ａおよび２Ｂに示されているように、織物基材１は、複数の経糸Ｋｉで構成された経糸群Ｋと、複数の横糸Ｓｊで構成された横糸群Ｓとで形成されている。ここで、参照符号ｉおよびｊは、これに関連して、経糸群Ｋのそれぞれの経糸と、横糸群Ｓのそれぞれの横糸とに番号を付与して適切に識別するために用いられる番号を表している。
【００８４】
図２Ａおよび２Ｂから分かるように、領域１−１は、複数の経糸Ｋｉ（ｉ＝１０、．．．、３９）と、複数の横糸Ｓｊ（ｊ＝１０、．．．、３５）とを含み、即ち、合計で３０本の経糸および２６本の横糸を含んでいる。図から分かるように、図示された経糸Ｋｉの各々は、その交差点においてそれぞれの図示された複数の横糸Ｓｊと交差して、それぞれの経糸の少なくとも個々の長手方向の部分（セクション）が面２−１上で伸び、それぞれの経糸Ｋｉの他の個々の長手方向の部分（セクション）が面２−２上で伸びる形態になっている。それに対応して、図示された横糸Ｓｊの各々は、その交差点においてそれぞれの図示された複数の横糸Ｋｉと交差して、それぞれの横糸Ｓｊの少なくとも個々の長手方向の部分（セクション）が面２−１上で伸び、それぞれの経糸Ｋｉの他の個々の長手方向の部分（セクション）が面２−２上で伸びる形態になっている。従って、織物基材の全ての経糸および横糸は、経糸群Ｋと横糸群Ｓとが共に１つの層を形成する形態で、互いに接続されまたは連結されまたは織られている（verbunden）。
【００８５】
図２Ａおよび２Ｂから分かるように、その織物基材は、第１の糸１５および第２の糸１６で形成される。この場合、この例では、経糸群Ｋの全ての経糸Ｋｉは第１の糸１５で構成され、ここで、それぞれの経糸Ｋｉは、例えば、単一の第１の糸１５で構成され、または、撚糸を形成するように細工または編成された複数の第１の糸１５を含むことができる。一方、また、横糸群Ｓは、第１の糸１５で構成された複数の横糸（個々の第１の糸１５、または複数の第１の糸１５で形成された撚糸の形態のもの）に加えて、第２の糸１６で形成された複数の横糸（個々の第２の糸１６、または複数の第２の糸１６で形成された撚糸の形態のもの）を含んでいる。
【００８６】
図２Ａおよび２Ｂから分かるように、少なくとも領域１−１において、横糸群Ｓは、第１の糸１５で構成される１本の横糸と、第２の糸１６で構成される１本の横糸とが交互する形態で構成されて、それぞれの場合において、第１の糸１５で構成される１本の横糸が、第２の糸１６で構成される２本の横糸の間に配置されるようになっている。
【００８７】
第１の糸（Garn）１５は、ウール製の繊維と、再生セルロース製の繊維と、合成材料製の少なくとも１つの連続的な繊維とを含む三成分糸（Dreikomponentengarn）である。
【００８８】
第２の糸１６は再生セルロース繊維を含有し、ここで、第２の糸１６のそれぞれの合計の質量に対する第２の糸１６にそれぞれ含まれる再生セルロース繊維の質量の百分率割合（画分）（“質量割合”）は、第１の糸１５のそれぞれの合計の質量に対する第１の糸１５に含まれるそれぞれの第２の再生セルロース繊維の質量の百分率割合（画分）（“質量割合”）より大きい。
【００８９】
図２Ａおよび２Ｂにおいて、それぞれの経糸および横糸はそれぞれ織物基材１の平面図において３次元の物体として示されている。ここで、これらの物体の湾曲した表面は、それぞれの場合において、異なるグレー（灰色）の陰影を付けて示されており、第１の糸１５で構成される経糸または横糸は、それぞれの場合において、第２の糸１６で構成されるそれぞれの横糸よりも明るいグレーの陰影で示されている。
【００９０】
それぞれの経糸の特性を特徴づけることができるようにするために、以下では、領域１−１における各経糸Ｋｉは互いに前後に配置された複数の長手方向の部分（セクション、線分）で形成され、その長手方向の各部分の長さは、複数の経糸Ｋｉと交差する複数の横糸によって決定されるもの、と仮定する。２本の隣接の横糸ＳｊおよびＳ（ｊ＋１）がそれぞれの経糸Ｋｉと交差する２つの点（交差点）は、それぞれの場合において、１本の経糸Ｋｉのそれぞれの長手方向の部分（セクション）の中の１つの部分の２つの端部を画定する。
【００９１】
それぞれの横糸の特性を特徴付けることができるようにするために、以下では、領域１−１における各横糸Ｓｊは互いに前後に配置された複数の長手方向の部分（セクション、線分）で形成され、その長手方向の部分の各長さは、複数の横糸Ｓｊと交差する複数の経糸によって決定されるもの、と仮定する。２本の隣接の経糸ＫｉおよびＫ（ｉ＋１）がそれぞれの横糸Ｓｊと交差する２つの点（交差点）は、それぞれの場合において、１本の横糸Ｓｊのそれぞれの長手方向の部分（セクション）の中の１つの部分の２つの端部を画定する。
【００９２】
本発明に関しては、これに関連して、それぞれの横糸Ｓｊの前述の長手方向の複数の部分（セクション）は、面２−１および２−２に対するそれらの空間的な配置に関して同一でないことが適切または重要であり、また、それぞれの横糸Ｓｊのそれぞれの長手方向の部分の中の或る個々の部分は、横糸Ｓｊのそれぞれの長手方向の部分とその２つの端部で交差する２本の隣接の経糸の間で伸びて、１つの長手方向の部分の２つの（両）端部の一方が面２−１または２−２のうちの一方の上に位置し、１つの長手方向の部分の２つの端部の他方が面２−１または２−２のうちのそれぞれの他方の上に位置する形態になっており、一方、それぞれの横糸Ｓｊのそれぞれの長手方向の部分の中の他の部分は、２つの面２−１または２−２の中の一方の上で排他的に伸び、即ち、面２−１上で排他的にまたは面２−２上で排他的に伸びる。
【００９３】
図２Ａおよび２Ｂから分かるように、領域１−１において、第１の糸１５で構成される全ての横糸（Ｓ１１、Ｓ１３、Ｓ１５、Ｓ１７、Ｓ１９、Ｓ２１、Ｓ２３、Ｓ２５、Ｓ２７、Ｓ２９、Ｓ３１、Ｓ３３、Ｓ３５）は、織物基材１の面２−１および２−２に対して、その振舞い（性質）に関して、次のような非対称性を有する。即ち、第１の糸１５で構成される各横糸の場合、織物基材１の第１の面２−１上の領域１−１において伸びる全ての長手方向の複数の部分の全長は、織物基材１の第２の面２−２上の領域１−１において伸びる全ての長手方向の複数の部分の全長より長い。
【００９４】
図２Ａおよび２Ｂから分かるように、領域１−１において、第２の糸１６で構成される全ての横糸（Ｓ１０、Ｓ１２、Ｓ１４、Ｓ１６、Ｓ１８、Ｓ２０、Ｓ２２、Ｓ２４、Ｓ２６、Ｓ２８、Ｓ３０、Ｓ３２、Ｓ３４）は、また、織物基材１の面２−１および２−２に対して、その伸び具合（Verlaufs：伸び方向、伸び方）に関して、次のような非対称性を有する。即ち、第２の糸１６で構成される各横糸の場合、織物基材１の第１の面２−１上の領域１−１において伸びる全ての長手方向の複数の部分の全長は、織物基材１の第２の面２−２上の領域１−１において伸びる全ての長手方向の複数の部分の全長より短い。図２Ａおよび２Ｂから分かるように、第２の糸１６で構成される複数の横糸のいずれも長手方向の部分を有することはなく、その長手方向の部分はその全長（即ち、２本の隣接の経糸がそれぞれ横糸と交差する交差点の間の長さ）上で排他的に第１の面２−１上で伸びる（第２の糸１６で構成されるそれぞれの横糸のそれぞれの長手方向の部分（セクション）は、第２の面２−２上で排他的に伸びるか、または、一方の端部が第１の面２−１上に位置し他方の端部が第２の面２−２上に位置するような２つの端部を有する）。
【００９５】
第１の糸１５で構成される複数の横糸の前述の非対称性と、第２の糸１６で構成される複数の横糸の前述の非対称性とは、それぞれの場合において、第１の面２−１および第２の面２−２に関して、逆の関係にある。この例において、これは、特に次の点で示される。即ち、領域１−１において横糸によって形成される織物基材１の第１の面２−１の部分の中の７５％より多いものが、第１の糸１５で構成される横糸によって形成され、その２５％より少ないものが、第２の糸１６で構成される横糸によって形成される（図２Ａ参照）。また、領域１−１において横糸によって形成される織物基材１の第２の面２−２の部分の中の約２５％のものが、第１の糸１５で構成される横糸によって形成され、その約７５％のものが、第２の糸１６で構成される横糸によって形成される（図２Ｂ参照）。
【００９６】
また、前述の非対称性は図３を参照しても分かる。図３は、図２Ａおよび２Ｂにおける線III−IIIに沿った織物基材１の領域１−１の断面図を示している。この場合、織物基材１の領域１−１の部分３だけが示されており、図２Ａおよび２Ｂにおいて、部分３は、参照番号３が付された長方形によって境界が定められている（白の破線で示されている）。図３は、特に、第１の糸１５で構成される横糸Ｓ２９の構成（この糸の外形（contour、等高線）が図３において実線で示されている）と、９本の異なる経糸Ｋ２６，Ｋ２７，Ｋ２８，Ｋ２９，Ｋ３０，Ｋ３１，Ｋ３２，Ｋ３３，Ｋ３４に対する、第２の糸１６で構成される経糸Ｓ３０の伸び具合（この糸の外形（等高線、contour）が図３において破線で示されている）と、を示している。前述の経糸Ｋｉ（ｉ＝２６、．．．、３４）は、図３において、それぞれの場合、図の平面に対して垂直に伸び、ここで、図３において、それぞれの経糸Ｋｉの断面の輪郭が、破線の円形で示され、それぞれの円の中心において、破線で形成された十字形が、それぞれの経糸Ｋｉの中心の長手方向の軸に符号で示されている。
【００９７】
図３において、それぞれの横糸Ｓｊ（ｊ＝２９または３０）がそれぞれの経糸Ｋｉ（ｉ＝２６、．．．、３４）と交差するそれぞれの交差点は、また、それぞれ、シンボル“Ｃ（Ｓｊ，Ｋｉ）”と、シンボルＣ（Ｓｊ，Ｋｉ）に関連付けられた矢印とによって識別される。この場合、シンボル“Ｃ（Ｓｊ，Ｋｉ）”は、横糸Ｓｊが経糸Ｋｉと交差する交差点を識別し、それぞれの関連付けられた矢印がそれぞれの横糸Ｓｊに対するそれぞれの交差点の位置を示す（図３において、交差点Ｃ（Ｓｊ，Ｋｉ）の位置は、交差点Ｃ（Ｓｊ，Ｋｉ）における横糸Ｓｊが第１の面２−１上で伸びる場合には、経糸Ｋｉの中心の長手方向の軸を第１の面２−１上に投射することによって、または、一方、交差点Ｃ（Ｓｊ，Ｋｉ）における横糸Ｓｊが第２の面２−２上で伸びる場合には、経糸Ｋｉの中心の長手方向の軸を第２の面２−２上に投射することによって、識別される。）。
【００９８】
図３から分かるように、それぞれの場合において領域１−１の部分（セクション）３における第１の糸１５で構成される横糸Ｓ２９は、交差点Ｃ（Ｓ２９，Ｋ２６）、Ｃ（Ｓ２９，Ｋ２７）、Ｃ（Ｓ２９，Ｋ２８）、Ｃ（Ｓ２９，Ｋ２９）、Ｃ（Ｓ２９，Ｋ３０）、Ｃ（Ｓ２９，Ｋ３１）、Ｃ（Ｓ２９，Ｋ３２）、Ｃ（Ｓ２９，Ｋ３３）、Ｃ（Ｓ２９，Ｋ３４）の中のそれぞれの２つの隣接の交差点の間で伸びる８つの長手方向の部分（セクション）を有する。これらの８つの長手方向の部分の中の合計５つの長手方向の部分は第１の面２−１上で排他的に伸び（これは、交差点Ｃ（Ｓ２９，Ｋ２７）とＣ（Ｓ２９，Ｋ３２）の間で伸びる全ての長手方向の部分に、適用される）、１つの長手方向の部分は、排他的に、第２の面２−２上で伸びる（これは、交差点Ｃ（Ｓ２９，Ｋ３３）とＣ（Ｓ２９，Ｋ３４）の間で伸びる長手方向の部分に、適用される）。
【００９９】
一方、前述の８つの長手方向の部分の中の２つの部分は、第１の面２−１上でのそれらの長さの或る一部分に渡って伸び、第２の面２−２上でのそれらの長さの別の一部分にわたって伸びる。これ（後者）は、交差点Ｃ（Ｓ２９、Ｋ３２）とＣ（Ｓ２９、Ｋ３３）の間で伸びる長手方向の部分と、交差点Ｃ（Ｓ２９、Ｋ２６）とＣ（Ｓ２９、Ｋ２７）の間で伸びる長手方向の部分と、に適用される。
【０１００】
第１の面２−１上で伸びる横糸Ｓ２９の全ての部分（セクション）の全長と、第２の面２−２上で伸びる横糸Ｓ２９の全ての部分の全長との間の差分Δ（Ｓ２９）は、第１の面２−１と第２の面２−２の間の横糸Ｓ２９の伸び具合を特徴付ける非対称性に関する定量的な尺度として考えることができる。交差点Ｃ（Ｓ２９，Ｋ３２）とＣ（Ｓ２９，Ｋ３３）の間で伸びる長手方向の部分、および交差点Ｃ（Ｓ２９，Ｋ２６）とＣ（Ｓ２９，Ｋ２７）の間で伸びる長手方向の部分は、この差分Δ（Ｓ２９）に寄与せず、特に、それは、その２つの長手方向の部分の各々が、第１の面２−１上と第２の面２−２上でその長さの等しい部分として伸びるからである。従って、差分Δ（Ｓ２９）は、第１の面２−１上で排他的に伸びる横糸Ｓ２９の全ての部分の全長と、第２の面２−２上で排他的に伸びる横糸Ｓ２９の全ての部分の全長との差分と同じである（等しい）。従って、この例における差分Δ（Ｓ２９）は、織物基材１の領域１−１の部分３に基づくものであり、交差点（Ｓ２９，Ｋ２７）とＣ（Ｓ２９，Ｋ３２）の間で伸びる５つの長手方向の部分の長さと、交差点（Ｓ２９，Ｋ３３）とＣ（Ｓ２９，Ｋ３４）の間で伸びる１つの長手方向の部分の長さとの間の差分である。上述の差分Δ（Ｓ２９）の計算は、領域１−１における横糸Ｓ２９の伸び具合に対して、類似形態で実行することができ、その結果として、Δ（Ｓ２９）＞０が得られる。
【０１０１】
図３から分かるように、第２の糸１６で構成される横糸Ｓ３０は、領域１−１の部分３において、横糸Ｓ２９と類似して、交差点Ｃ（Ｓ３０，Ｋ２６），Ｃ（Ｓ３０，Ｋ２７），Ｃ（Ｓ３０，Ｋ２８），Ｃ（Ｓ３０，Ｋ２９），Ｃ（Ｓ３０，Ｋ３０），Ｃ（Ｓ３０，Ｋ３１），Ｃ（Ｓ３０，Ｋ３２），Ｃ（Ｓ３０，Ｋ３３）および Ｃ（Ｓ３０，Ｋ３４）のそれぞれの２つの隣接の点の間で伸びる８つの長手方向の部分を有する。これらの８つの長手方向の部分の中の合計４つの長手方向の部分は第２の面２−２上で排他的に伸び（これは、交差点Ｃ（Ｓ３０，Ｋ２８）とＣ（Ｓ３０，Ｋ３２）の間で伸びる全ての長手方向の部分に、適用される）、一方、第１の面２−１上で排他的に伸びる長手方向の部分は存在しない。
【０１０２】
一方、前述の８つの長手方向の部分の中の４つの部分は、第１の面２−１上のそれらの長さの或る一部分に渡って伸び、第２の面２−２上のそれらの長さの別の一部分にわたって伸びる。これ（後者）は、交差点Ｃ（Ｓ３０，Ｋ２６）とＣ（Ｓ３０，Ｋ２７）の間で伸びる長手方向の部分と、交差点Ｃ（Ｓ３０，Ｋ２７）とＣ（Ｓ３０，Ｋ２８）の間で伸びる長手方向の部分と、交差点Ｃ（Ｓ３０，Ｋ３２）とＣ（Ｓ３０，Ｋ３３）の間で伸びる長手方向の部分と、交差点Ｃ（Ｓ３０，Ｋ３３）とＣ（Ｓ３０，Ｋ３４）の間で伸びる長手方向の部分と、に適用される。
【０１０３】
第１の面２−１上で伸びる横糸Ｓ３０の全ての部分（セクション）の全長と、第２の面２−２上で伸びる横糸Ｓ３０の全ての部分の全長との間の差分Δ（Ｓ２９）は、第１の面２−１と第２の面２−２の間の横糸Ｓ３０の伸び具合を特徴付ける非対称性に関する定量的な尺度として考えることができる。交差点Ｃ（Ｓ３０，Ｋ２６）とＣ（Ｓ３０，Ｋ２７）の間、または交差点Ｃ（Ｓ３０，Ｋ２７）とＣ（Ｓ３０，Ｋ２８）の間、または交差点Ｃ（Ｓ３０，Ｋ３２）とＣ（Ｓ３０，Ｋ３３）の間、または交差点Ｃ（Ｓ３０，Ｋ３３）とＣ（Ｓ３０，Ｋ３４）の間で伸びる４つの長手方向の部分は、この差分Δ（Ｓ３０）に寄与せず、特に、それは、これらの長手方向の部分の各々が、第１の面２−１上と第２の面２−２上とでその長さの等しい部分として伸びるからである。従って、差分Δ（Ｓ３０）は、第１の面２−１上で排他的に伸びる横糸Ｓ３０の全ての部分の全長と、第２の面２−２上で排他的に伸びる横糸Ｓ３０の全ての部分の全長との差分と同じである（等しい）。従って、この例における差分Δ（Ｓ３０）は、織物基材１の領域１−１の部分３に基づくものであり、交差点Ｃ（Ｓ３０，Ｋ２８）とＣ（Ｓ３０，Ｋ３２）の間で伸びる４つの長手方向の部分の長さの負の値である。上述の差分Δ（Ｓ３０）の計算は、領域１−１における横糸Ｓ３０の構成に対して、類似形態で実行することができ、その結果として、Δ（Ｓ３０）＜０が得られる。
【０１０４】
また、図３から分かるように、横糸Ｓ３０は、経糸Ｋ２７上と経糸Ｋ３３上の双方で織り点（Bindungspunkt：結合点）をそれぞれ有する。これらの織り点は、図３では、シンボルＢ（Ｓ３０，Ｋ２７）またはＢ（Ｓ３０，Ｋ３３）によって指定され、交差点Ｃ（Ｓ３０，Ｋ２７）またはＣ（Ｓ３０，Ｋ３３）と同じ位置を有する。図２Ａおよび２Ｂから分かるように、横糸Ｓ３０は他の織り点を有する。それに対応して、領域１−１において第２の糸で構成される他の全ての横糸は、複数の織り点を有する。
【０１０５】
第１の糸１５の好ましい実施形態の構成を、図４を参照して以下で説明する。図４は、第１の糸１５の断面を示しており、また、この糸に含まれる第１の繊維（ウール製）、第２の繊維（再生セルロース製）、および第３の繊維（合成材料製の連続的な繊維）の空間的な分布を示している。第１の糸１５は、糸１５の長手方向に伸びる中心の長手方向の軸１５’を有する。その断面の外側の形状は、図４に、中心長手方向軸１５’を包囲し半径Ｒ２を有する破線円形によって示されている。図４から分かるように、第１の糸１５は、中心長手方向軸１５’を包囲し中心長手方向軸１５’に沿って伸びる中心区域（ゾーン）１５−１と、中心区域（ゾーン）１５−１を包囲し中心長手方向軸１５’に沿って伸びる外側区域（ゾーン）１５−２とを有する。外側区域（ゾーン）１５−２の外側の形状は、図４に、半径Ｒ１を有する中心長手方向軸１５’の周りの破線円形によって示されている。また、図４は、それぞれの場合に概略的図の形態で、中心長手方向軸１５’からの半径方向の距離ｒの関数として、第１の繊維の濃度（Konzentration）Ｖ１（ｒ）、第２の繊維の濃度Ｖ２（ｒ）、および第３の繊維の濃度Ｖ３（ｒ）を示している。
【０１０６】
図４によれば、それぞれの第１の繊維、それぞれの第２の繊維、およびそれぞれの第３の繊維は、次の形態で、第１の糸の断面にわたって空間的に分布している。
【０１０７】
−  中心区域１５−１における第２の繊維の濃度Ｖ２（ｒ）は、外側区域１５−２におけるその濃度より大きく、
−  外側区域１５−２における第１の繊維の濃度Ｖ１（ｒ）は、中心区域１５−１におけるその濃度より大きく、および
−  外側区域１５−２における第３の繊維の濃度Ｖ３（ｒ）は、中心区域１５−１におけるその濃度より大きい。
【０１０８】
この場合、第２の繊維（再生セルロース）の濃度Ｖ２（ｒ）は中心区域１５−１の中央部において最大であり、一方、第３の繊維（合成材料製の連続的繊維）の濃度Ｖ３（ｒ）は外側区域１５−２の外側表面の近傍で最大である。図４による第１の糸１５は、主に中心区域１５−１において水を吸収できる一方で、外側区域１５−２が一般的に直ぐに乾燥する、という特性を有する。図４において示されたそれぞれの繊維の空間的な分布を有する第１の糸１５を形成することができ、それによって、例えば、ウール製の繊維が、再生セルロース製のステープル・ファイバと、同時に作製されている加工された連続的ポリマー糸と共に密に紡がれる。再生セルロース製のステープル・ファイバは、この場合、ウール製の繊維と近似的に同じ長さを有することができる。それぞれの繊維を紡いでいる期間において、繊維の表面の相異なる品質が考慮に入れられる。再生セルロース製のステープル・ファイバは、一般的に、ウール繊維よりもおよび一般的に絡まっている加工ポリマー糸の繊維よりも、滑らかな表面を有し少ない巻きを有する。紡いでいる期間において、再生セルロース製の繊維は、徐々に糸の中央に位置する傾向があり、一方、加工ポリマー糸の絡まった繊維およびウール製の繊維は、徐々に第１の糸１５の外側区域１５−２に配置される傾向がある。また、前述のタイプの複数の単一糸は、複数の撚糸（Zwirnen）を形成するように撚り合わせることができる。
【０１０９】
図５Ａ〜５Ｃおよび図６は、（液体の）水および水蒸気の形態の水分に対する図１〜３による織物基材１の反応（応答動作）を示している。図５Ａ〜５Ｃおよび図６に示された反応は、織物基材１を用いて、実験的に決定され、その際、第１の糸１５は、２５乃至５５重量％のウール、ビスコース（viscose）の形態の２５乃至５５重量％の再生セルロース、および５乃至４０重量％のポリアミド（加工された連続的ポリアミド糸の形態のもの）で構成され、第２の糸１６は、ビスコースの形態の１００重量％の再生セルロースで構成された。第１の糸１５で構成される経糸および横糸は、この場合、それぞれが単一糸として存在する複数の第１の糸１５を撚り合わせた１つの撚糸（Zwirn）として生成される。この場合、それぞれの第１の糸１５は、図４に示されているように、再生セルロース（ビスコース）製のそれぞれの繊維の濃度が、第１の糸１５の中心区域（図４の１５−１）において最大となり、ウールおよびポリアミド製のそれぞれの繊維の濃度が、第１の糸１５の外側の区域（図４の１５−２）において最大となる形態で、製造された。第１の糸１５の製造に使用された再生セルロース繊維はステープル・ファイバとして存在し、その繊維の長さは、第１の糸中に存在するウール製の繊維の繊維長に近似的に対応する。第１の糸１５で構成される経糸および横糸は、それぞれの場合において、混合糸Ｎｍ３６／２として製造されたものである。このタイプの糸は、“コヴェルガルン”（Covergarn）という名称の商業的な梳毛糸紡績工場で注文することができ、例えば、“Wagenfelder Spinning Group”（自動車紡績グループ）（Wagenfelder Spinnereien GmbH, D-49419 Wagenfeld、ドイツ）に属する会社で注文することができる。第２の糸１６で構成される横糸は、標準的なステープル糸Ｎｍ１８として製造されたものである。
【０１１０】
図５Ａ〜５Ｃは、水に対する前述のタイプの織物基材１の反応を示している。その水は、液体状態で、領域１−１において、時間ｔの関数として、織物基材１の第１の面２−１上に衝突するものである。この場合、図５Ａは、時間ｔ＝ｔ０を開始点として、断面で示された織物基材１の面２−１と接触する水滴２０を示している。図５Ｂに示されているように、水滴に含まれる水は、第１に、面２−１を通して、織物基材１内に侵入し、面２−１および２−２に実質的に垂直に移送されて、その際、水が、時間ｔ１＞ｔ０において、第１の面２−１上で直ぐに第１の面２−１に平行に拡散することなく、面２−２に到達するような形態となる。図５Ｂにおいて、１ｆが付された面は、水が時間ｔ１までに分布する織物基材１の断面の領域を示している。時間が時間ｔ２＞ｔ１まで進んだとき、水の移送は実質的に第２の面２−２において生じ、その際、水は第２の面２−２に沿って直ぐに２次元的に分布し、一方、第１の面２−１上では、第１の面２−１に平行に水の有意な（かなりの）分散が直ちに生じることはない（図５Ｃにおいて１ｆが付された面は、織物基材１の断面の領域を示し、水は時間ｔ２までに分散配置されまたは分布した）。図５Ａ〜５Ｃに示された織物基材１内での水の移送は、第２の糸１６（再生セルロース繊維を含有するもの）で構成される横糸繊維における速い水の吸収と、織物基材１内の横糸繊維の空間的な配置とによって、実質的に、引き起こされる。図５Ｃに示された状態は、数秒後に既に確立され、第１の面２−１は、数秒後に既に乾燥状態を感じさせ、一方、水は、可視的におよび知覚的に凝縮されて第２の面２−２上で拡散する。ここで、水は、第１の面２−１から開始するが、織物基材１における２つの面２−１および２−２にして対称的には分布せず、また、織物基材１における領域１ｆ内の水の分布は、特に、第１の面２−１から第２の面２−２の方向に向いた勾配であって、第２の面２−２の方向に、第２の面２−２の方向の第１の面２−１からの距離の関数として徐々に大きくなる勾配を有することが、分かる。
【０１１１】
図６は、全体の領域１−１において、織物基材１の第１の面２−１に（境界を）接する水蒸気を含む雰囲気に対する前述のタイプの織物基材１の反応を示している。この場合、水蒸気は、第１の面２−１を通して織物基材１中に侵入することができ、織物基材１内で拡散することができる。位置の関数としての異なる時間における織物基材１の領域１内の水分（凝縮水および任意に水蒸気）の分布が、コンピュータ・トモグラフィ（断層撮影法）を用いて測定された。
【０１１２】
図６は、織物基材内に存在し第２の面２−２からの距離ｚの関数としての或る時間において測定された水分Ｆを概略的に示す図と組み合わせた、織物基材１の概略的な断面図を示している。水分の測定された振舞い（性質）または状態Ｆ（ｚ）が示すように、水分は、それぞれ第２の面２−２に対して垂直に互いに重なるように配置されそれぞれ第１の面２−１または第２の面２−２に平行に伸びまたは広がる実質的に３つの“層”において、第１の面２−１と第２の面２−２の間の織物基材１内で、距離ｚの関数として分布する。これら３つの層は、図６において層（Ａ）、（Ｂ）および（Ｃ）として概略的に示されており、これらの層は、織物基材１の図において示されており、特に、それらの層は水分の分布に関して特徴的な差を呈して、水分は層（Ａ）、（Ｂ）および（Ｃ）に渡って非対称に分布するようになっている。図６による水分の測定された振舞いまたは状態Ｆ（ｚ）が示すように、第１の面２−１に隣接する層（Ａ）は、乾燥状態と見なしてもよいような測定可能な水分を含まないことを特徴とする。中間層（Ｂ）（層（Ａ）および（Ｃ）に隣接する層）の水分は、面２−１の方向に距離ｚの関数として線形に減少し、従って第２の面２−２に向かって層（Ｂ）内で一定（konstant）の勾配を有する。第２の面２−２に隣接する層（Ｃ）では、水分は、第２の面２−２の方向に距離ｚの関数として非常に次第に大きく増大する。従って、層（Ｃ）内の水分Ｆ（ｚ）は、第２の面２−２に向いた勾配であって、第２の面２−２の方向に層（Ｃ）内でより大きく増大する勾配を有する。
【０１１３】
この場合、この例において、層（Ａ）における水分は約０％、層（Ｂ）における水分は約２〜４％であり（層（Ｂ）にわたる平均値）、および層（Ｃ）における水分は約８〜１２％である（層（Ｃ）にわたる平均値）。この場合、本発明による織物基材１の設計によって、水分のこの非対称的な分布を一定に保つことができることは、明らかである。層（Ｃ）は、飽和の限界まで水分を吸収することができ、その水分の濃度は層（Ｃ）において最大で飽和限界に達し、一方、層（Ａ）は常に乾燥状態を維持する。任意の長さの時間において水分のこの非対称な分布を維持できるようにするために、層（Ｃ）から第２の面２−２を通して水分を移送することができる。層（Ｂ）に含まれる水分によって、第１の面２−１にわたって水分の蒸発を制御することが確実に行われ、また、第１の面２−１の領域において織物基材１の計量された冷却が可能になる。
【０１１４】
水分のこの層化によって、結果的に、織物基材１に存在する再生セルロース製の繊維は、（織物基材中に存在する他の繊維と比較して、）水に対する非常に高い吸収率を有し、さらに、それらは第２の面２−２上よりも低い濃度で第１の面２−１上に存在することとなる。さらに、層（Ａ）の領域における第１の面２−１上で、ポリアミドおよびウール製の繊維は、相対的に高い濃度で存在し、その高い濃度が、層（Ａ）内の織物基材１の相対的に急速な乾燥を促進する。水分の前述の層化を一定に保つことができるようにするために、水分が織物基材１に存在する異なる繊維間で効率的に交換できることが、適切または重要である。この水分の交換が効率的に発生するようにすることを、水蒸気透過に対する低い抵抗Ｒｅｔ、および相対的に低い熱抵抗Ｒｃｔが促進する。
【０１１５】
図３と図６の比較によって示されるように、経糸、この例における第１の糸１５で形成された経糸が、主に（中間）層（Ｂ）内で伸びている（層にわたる平均値で）。図３が示すように、第１の糸１５で構成される横糸Ｓ２９は、少なくとも複数の部分（セクション）で（例えば、２つの交差点Ｃ（Ｓ２９，Ｋ３３）とＣ（Ｓ２９，Ｋ３２）および２つの交差点Ｃ（Ｓ２９，Ｋ２６）とＣ（Ｓ２９，Ｋ２７）の間で）層（Ｂ）をも通して伸び、また、同様に、第２の糸１６で構成される横糸Ｓ３０は、少なくとも複数の部分（セクション）で（例えば、交差点Ｃ（Ｓ３０，Ｋ２６）とＣ（Ｓ３０，Ｋ２７）、交差点Ｃ（Ｓ３０，Ｋ２７）とＣ（Ｓ３０，Ｋ２８）、交差点Ｃ（Ｓ３０，Ｋ３２）とＣ（Ｓ３０，Ｋ３３）、および交差点Ｃ（Ｓ３０，Ｋ３３）とＣ（Ｓ３０，Ｋ３４）の間で）層（Ｂ）をも通して伸びる。しかし、第１の糸１５または第２の糸で構成される横糸は、経糸と比較して、層（Ｂ）の相対的に小さい部分を含んでいる。この例における層（Ｂ）における水分の濃度は、経糸に含まれる水分によって実質的に決定される。図３と図６の比較によって示されるように、第２の糸１６で形成された横糸は、主に層（Ｃ）内で伸びており（層にわたる平均値で）、層（Ｃ）における水分の濃度は、第２の糸１６で構成された横糸に含まれる水分によって実質的に決定される。従って、第１の糸１５で形成された横糸は主に層（Ａ）内で伸びていて（層にわたる平均値で）、層（Ａ）における水分の濃度が、第１の糸１５で構成された横糸に含まれる水分によって実質的に決定されるようになっている。
【０１１６】
図１〜６に示された織物基材は、例えば、１ｃｍ当り３６本の経糸の経糸密度で、および１ｃｍ当り１６本の横糸の横糸密度で製造された。その結果、Ｒｅｔ値＜６ｍ２Ｐａ／Ｗを有する水蒸気透過に対する抵抗（これは、織物基材に対する定義“極端な通気性”に対応する）と、熱抵抗Ｒｃｔ＜１９×１０−３ｍ２Ｋ／Ｗとが得られる。
【０１１７】
図１〜６に示された織物基材は、本発明の文脈内で多くの方法で変更することができる。例えば、それぞれの経糸と横糸の組成、経糸および横糸におけるそれぞれの繊維の配置、および織物基材におけるそれぞれの経糸および横糸の配置は、変えることができる。
【０１１８】
図７Ａおよび７Ｂは、図２Ａ、２Ｂおよび３による織物基材１とは、次の点で異なる変形例２による織物基材１Ａを示している。即ち、領域１−１における織物基材は、横糸Ｓｉ（ｉ＝１０、．．．、３９）および経糸Ｋｊ（ｊ＝１０、．．．、３５）を有し、即ち、合計で３０本の横糸および２６本の経糸を有する。
【０１１９】
図７Ａは、矢印IIＡの方向での第１の面２−１の平面図における織物基材１Ａの（図１で示された）領域１−１を示している。一方、図７Ｂは、矢印IIＢの方向での第２の面２−２の平面図における織物基材１Ａの領域１−１を示している。
【０１２０】
図７Ａおよび７Ｂからも分かるように、織物基材１Ａは、第１の糸１５および第２糸１６で形成されている。
【０１２１】
図８は、図７Ａおよび７Ｂにおける線VIII−VIIIに沿った織物基材１Ａの領域１−１の断面図を示している。図３と図８の比較によって示されるように、経糸Ｋ２９およびＫ３０に関して、織物基材１Ａは、織物基材１の横糸Ｓ２９およびＳ３０と同じ非対称性を有する。
【０１２２】
図９は、座席装置５０用の被覆材料としての本発明による織物基材１の使用法を示している。座席装置５０は、座席５１、シートバック５２、２つの側部部品５３、および２つのアームレスト部５４を含み、各アームレスト部５４は、側部部品５３の１つに固定される。図９に示されているように、座席５１、シートバック５２、２つの側部部品５３の各々、および２つのアームレスト部５４の各々は、図１〜３による織物基材１で覆われていて、それぞれの場合においてそれぞれの織物基材１の第１の面２−１が、座席５１、シートバック５２、２つの側部部品５３の各々、および２つのアームレスト部５４の各々の外面を形成し、従ってそれぞれの織物基材１の表側（rechte）として供され、一方、それぞれの織物基材１の第２の面２−２は裏側（linke）として供される。図９において、それぞれの場合のチェック（升目模様）の面は、座席装置５０の面の領域１−１を特徴づけ、座席装置５０上に座る人が、通常、座っている長い時間の期間にそれぞれの織物基材１に対して水分（水および水蒸気）を放出する。空気調整された座席を確保するために、図９によるそれぞれの織物基材１の少なくともそれらの領域１−１は、図２Ａおよび２Ｂに示された図１〜３による織物基材１の領域１−１のように設計される。代替形態として、図９による各織物基材１も、当然、図２Ａおよび２Ｂに示された図１〜３による織物基材１の領域１−１のように設計できる。座席装置５１は、それぞれの織物基材１の製品の裏側（linke）から、座席装置５１の内部へと水が放散できるように、形成できる。このようにして、それぞれの織物基材１の第１の面２−１が、長い期間座った後であっても常に乾燥状態を維持し、第１の面２−１が、座った人の体温に近い温度になることが確保される。
【図１】
0006000979.tif 000002
【図２】
0006000979.tif 000003
【図３】
0006000979.tif 000004
【図４】
0006000979.tif 000005
【図５】
0006000979.tif 000006
【図６】
0006000979.tif 000007
【図７】
0006000979.tif 000008
【図８】
0006000979.tif 000009
【図９】
0006000979.tif 000010